(57)【要約】【課題】長期耐久性が良好かつ長期耐久性の信頼性の高いポリ塩化ビニル系樹脂シート、およびそれを与えるポリ塩化ビニル系樹脂組成物を提供する。【解決手段】本発明のポリ塩化ビニル系樹脂組成物は、シートに成形された場合に熱劣化試験で促進劣化された場合の２４０時間における２００ｍｍ／分での引張破断伸びが１５０％以上であり、紫外線遮蔽剤を含み、かつ、総厚の２０％の肉厚における３００ｎｍ以上４００ｎｍ以下の紫外線透過率が５％以下である。好ましくは、ポリ塩化ビニル系樹脂組成物は、（メタ）アクリルグラフト塩化ビニル系樹脂（i-1）、およびエチレン−酢酸ビニルグラフト塩化ビニル系樹脂（i-2）からなる群から選ばれるグラフト塩化ビニル系樹脂（i）と、熱可塑性エラストマー（ii）と、を含む。【選択図】なし【特許請求の範囲】
【請求項１】
シートに成形された場合に、
熱劣化試験で促進劣化された場合の２４０時間における２００ｍｍ／分での引張破断伸びが１５０％以上であり、
紫外線遮蔽剤を含み、かつ、前記シートの総厚の２０％の肉厚における３００ｎｍ以上４００ｎｍ以下の紫外線透過率が５％以下である、ポリ塩化ビニル系樹脂組成物。
【請求項２】
（メタ）アクリル系共重合体に由来する基幹ポリマーと前記基幹ポリマーにグラフトされた塩化ビニルモノマーまたは塩化ビニル混合モノマーに由来するグラフト鎖とを含む（メタ）アクリルグラフト塩化ビニル系樹脂（i-1）、およびエチレン−酢酸ビニル共重合体に由来する基幹ポリマーと前記基幹ポリマーにグラフトされた塩化ビニルモノマーまたは塩化ビニル混合モノマーに由来するグラフト鎖とを含むエチレン−酢酸ビニルグラフト塩化ビニル系樹脂（i-2）からなる群から選ばれるグラフト塩化ビニル系樹脂（i）と、
熱可塑性エラストマー（ii）と、
を含む請求項１に記載のポリ塩化ビニル系樹脂組成物。
【請求項３】
可塑剤を実質的に含まない、請求項２に記載のポリ塩化ビニル系樹脂組成物。
【請求項４】
高分子系可塑剤を含む、請求項２に記載のポリ塩化ビニル系樹脂組成物。
【請求項５】
請求項１から４のいずれか１項に記載のポリ塩化ビニル系樹脂組成物を含むポリ塩化ビニル系樹脂シート。
【請求項６】
強化繊維を含む、請求項５に記載のポリ塩化ビニル系樹脂シート。
【請求項７】
屋外に設置して用いられる施工資材である、請求項５または６に記載のポリ塩化ビニル系樹脂シート。
【請求項８】
総厚が５．０ｍｍ以下である、請求項５から７のいずれか１項に記載のポリ塩化ビニル系樹脂シート。
【請求項９】
前記熱劣化試験で促進劣化された場合の２４０時間における重量保持率が９０％以上である、請求項５から８のいずれか１項に記載のポリ塩化ビニル系樹脂シート。
【請求項１０】
前記熱劣化試験で促進劣化された場合の２４０時間における引張強さが１ＰＭａ以上、引張弾性率が０．１ＭＰａ以上５００ＭＰａ以下である、請求項５から９のいずれか１項に記載のポリ塩化ビニル系樹脂シート。
【発明の詳細な説明】
【技術分野】
【０００１】
本発明は、ポリ塩化ビニル系樹脂組成物およびポリ塩化ビニル系樹脂シートに関する。より具体的には、本発明は、屋外で使用されるポリ塩化ビニル系樹脂製の防水シートおよび防水役物などに用いられるポリ塩化ビニル系樹脂組成物に関する。
【背景技術】
【０００２】
従来より、屋上、ベランダおよび開放廊下などに防水資材を敷設する防水施工がなされている。この防水資材は、施工時に、防水シートおよび防水役物（以下、防水シートなどと記載する場合がある。）に成型された態様で施工場所に持ち込まれ、コンクリートなどの被防水構造物を外部雰囲気から縁切りし防水機能を果たすために、施工現場で、溶剤による溶着、接着剤による接着、熱による融着などで防水シートなどを固定する作業が行われる。防水シートなどには、ポリ塩化ビニル系樹脂が好適に用いられている。
【０００３】
防水施工面の形状は、平面形状だけでなく、出隅入隅などの屈曲形状または角形状もある。このため、防水シートに用いられるポリ塩化ビニル系樹脂には、防水施工面への形状追従性などのために柔軟性が要求される。
【０００４】
さらに、防水施工対象となる構造物の多くを構成するコンクリートは、経年による温度サイクル負荷、隙間での水分凍結、または地震などの振動負荷を受けて、ひび割れが生じることがある。また、台風などによる強風での負圧負荷によって、防水シートなどが施工面からから引きはがされる応力が働く場合もある。これらの要因によって、防水シートなどが破断する場合がある。防水シートなどは施工面に密着させ一面を覆うことで防水機能を発揮するため、上述のような要因に対しても破断せず防水機能を維持するために、引張伸び特性（つまり破断伸びが大きい特性）による変形追従性も要求される。
【０００５】
これらの要求に対して、硬質ポリ塩化ビニル系樹脂組成物に、フタル酸エステル系化合物に代表されるような可塑剤が添加された軟質ポリ塩化ビニル系樹脂組成物が用いられることが多い。このような可塑剤が配合された軟質ポリ塩化ビニル系樹脂組成物は、硬質ポリ塩化ビニル系樹脂組成物と比較して、柔軟性および引張破断伸びが向上しており、防水シートなどに通常的に用いられている。
【０００６】
そして、可塑剤を含む構成を基本とするポリ塩化ビニル系樹脂防水シートは、耐久性を強化するための様々な提案がなされている。たとえば、特開２００８−２３９７３２号公報（特許文献１）には、屋外で使用されるシートに特定の紫外線吸収剤と光安定剤とを併用することが提案されている。また、特開２００９−２７０２９０号公報（特許文献２）および特開平１１−２２１８７８号公報（特許文献３）には、屋外での耐久性（つまり耐候性）を向上させる目的で、表層に顔料と紫外線吸収剤とを含む多層構造の防水シートが提案されている。
【先行技術文献】
【特許文献】
【０００７】
【特許文献１】特開２００８−２３９７３２号公報
【特許文献２】特開２００９−２７０２９０号公報
【特許文献３】特開平１１−２２１８７８号公報
【発明の概要】
【発明が解決しようとする課題】
【０００８】
防水シートなどの防水資材は、使用環境が屋外であると、熱、紫外線、および風雨の影響を受ける。とくに熱を受けると、防水シートなどの防水資材を構成する樹脂組成物に含まれる分子の動きが活発となり、資材表面から可塑剤が排出されるブリードアウトという現象が発生する。可塑剤の経時的な排出において、排出量が特定量を超えると、引張伸び特性の低下および資材内の欠陥により軟質樹脂の柔軟性が急激に損なわれていくという課題がある。
【０００９】
たとえば、特許文献１に記載のシートは、紫外線による劣化を抑制する効果はある一方、シートからの可塑剤の抜けによって物性低下が生じる問題がある。
また、特許文献２に記載のシートも、ベース層から表層への可塑剤の移行によって物性低下が生じる問題がある。
さらに、特許文献３に記載のシートも、ベース層から表層への可塑剤の移行によって物性低下が生じる問題がある。
【００１０】
ここで、屋外暴露促進評価の手段としてメタルウェザー試験が用いられるが、評価に時間がかかるだけでなく、設定条件が煩雑であり適切な評価が困難であるため、長期耐久性の指標としては信頼性に欠ける。
【００１１】
そこで、本発明の目的は、長期耐久性が良好かつ長期耐久性の信頼性の高いポリ塩化ビニル系樹脂シート、およびそれを与えるポリ塩化ビニル系樹脂組成物を提供することにある。
【課題を解決するための手段】
【００１２】
本発明者らは鋭意検討の結果、所定厚みにおける紫外線透過率が５％以下である場合、熱劣化後の物性が紫外線劣化後の物性と強く相関することを見出した。そこで、メタルウェザー試験ではなく熱劣化試験後の引張破断伸びが所定量を満たすことによって、上記本発明の目的が達成できることを見出し、本発明を完成するに至った。
本発明は、以下の発明を含む。
【００１３】
（１）
本発明のポリ塩化ビニル系樹脂組成物は、シートに成形された場合に、熱劣化試験で促進劣化された場合の２４０時間における２００ｍｍ／分での引張破断伸びが１５０％以上であり、紫外線遮蔽剤を含み、かつ、シート総厚の２０％の肉厚における３００ｎｍ以上４００ｎｍ以下の紫外線透過率が５％以下の紫外線バリア性を有する。
【００１４】
これによって、紫外線による劣化が表面（つまり紫外線が入射する面）付近のみにとどまりシートの大部分で劣化を免れるため、当該シート全体として機械的特性を維持することができる。したがって、長期耐久性が良好かつ長期耐久性の信頼性の高いポリ塩化ビニル系樹脂シートに適した樹脂組成物となる。なお、熱劣化試験の温度条件は１２０℃である。
【００１５】
（２）
上記（１）のポリ塩化ビニル系樹脂組成物は、（メタ）アクリル系共重合体に由来する基幹ポリマーと前記基幹ポリマーにグラフトされた塩化ビニルモノマーまたは塩化ビニル混合モノマーに由来するグラフト鎖とを含む（メタ）アクリルグラフト塩化ビニル系樹脂（i-1）、およびエチレン−酢酸ビニル共重合体に由来する基幹ポリマーと前記基幹ポリマーにグラフトされた塩化ビニルモノマーまたは塩化ビニル混合モノマーに由来するグラフト鎖とを含むエチレン−酢酸ビニルグラフト塩化ビニル系樹脂（i-2）からなる群から選ばれるグラフト塩化ビニル系樹脂（i）と、熱可塑性エラストマー（ii）と、を含んでよい。
【００１６】
この場合、特定のグラフト塩化ビニル系樹脂（i）を用いることでシートの柔軟性を良好とし、かつ、熱可塑性エラストマー（ii）を用いることでシートの長期耐久性をより良好とすることができる。
【００１７】
（３）
上記（１）のポリ塩化ビニル系樹脂組成物は、可塑剤を実質的に含まないものであってよい。
【００１８】
この場合、シートの長期耐久性をより良好とすることができる。
可塑剤（後述の高分子系可塑剤を含む）は、２３℃、１ａｔｍ環境下で液体状態であり、たとえば熱可塑性エラストマー（ii）のように可塑化作用のある固体高分子とは区別される。
【００１９】
（４）
上記（１）のポリ塩化ビニル系樹脂組成物は、高分子系可塑剤を含むものであってよい。
【００２０】
この場合、シート長期耐久性をより良好とすることができる。
【００２１】
（５）
本発明のポリ塩化ビニル系樹脂シートは、上記（１）から（４）のいずれかのポリ塩化ビニル系樹脂組成物を含むものである。
【００２２】
これによって、長期耐久性が良好かつ長期耐久性の信頼性の高いポリ塩化ビニル系樹脂シートとなる。
【００２３】
（６）
上記（５）のポリ塩化ビニル系樹脂シートは、屋外に設置して用いられる施工資材であってよい。
【００２４】
これによって、施工面に対する再施工の回数を低減することができる。したがって、特に専用金具を使用して施工する場合、長期的には、再施工の都度必要となる専用金具の打ち込み箇所の増加を抑えることができる。
【００２５】
（７）
上記（５）または（６）のいずれかのポリ塩化ビニル系樹脂シートは、強化繊維を含んでよい。
【００２６】
これによって、ポリ塩化ビニル系樹脂シートの強度が向上する。
【００２７】
（８）
上記（５）から（７）のいずれかのポリ塩化ビニル系樹脂シートは、総厚が５．０ｍｍ以下であってよい。
【００２８】
これによって、施工性に優れたポリ塩化ビニル系樹脂シートとなる。
【００２９】
（９）
上記（５）から（８）のいずれかのポリ塩化ビニル系樹脂シートは、熱劣化試験で促進劣化された場合の２４０時間における重量保持率が９０％以上であってよい。
【００３０】
これによって、抜けやすい可塑剤に代表されるような機械的特性の急激な低下の原因をより直接的に規制する。したがって、長期耐久性が良好かつ長期耐久性の信頼性の高いポリ塩化ビニル系樹脂シートとなる。
【００３１】
（１０）
上記（５）から（９）のいずれかのポリ塩化ビニル系樹脂シートは、熱劣化試験で促進劣化された場合の２４０時間における引張強さが１ＰＭａ以上、引張弾性率が０．１ＭＰａ以上５００ＭＰａ以下であってよい。
【００３２】
これによって、長期耐久性がより良好かつ長期耐久性の信頼性のより高いポリ塩化ビニル系樹脂シートとなる。
【００３３】
（１１）
さらに本発明は、ポリ塩化ビニル系樹脂組成物から成型されたシートの長期耐久性を判定する方法を含む。
この方法は；
総厚の２０％の肉厚における３００ｎｍ以上４００ｎｍ以下の紫外線透過率が５％以下であるシート状のポリ塩化ビニル系樹脂シートを熱劣化試験に供し、２４０時間における２００ｍｍ／分での引張破断伸びを測定する工程と、
得られた引張破断伸びが１５０％以上である場合に、上記のポリ塩化ビニル系樹脂シートが長期耐久性を有することを判定する判定工程と、を含む。
【００３４】
このように、ポリ塩化ビニル系樹脂シートの長期耐久性が良好であることの判定を、容易にかつ高精度で行うことができるため、長期耐久性が良好なポリ塩化ビニル系樹脂シートを高い信頼性をもって創出することができる。
【発明の効果】
【００３５】
本発明によれば、長期耐久性が良好かつ長期耐久性の信頼性の高いポリ塩化ビニル系樹脂シート、およびそれを与えるポリ塩化ビニル系樹脂組成物が提供される。
【図面の簡単な説明】
【００３６】
【図１】本発明のポリ塩化ビニル系樹脂防水シートの一例の模式的断面図である。
【図２】本発明のポリ塩化ビニル系樹脂防水シートの一例の模式的断面図である。
【図３】本発明のポリ塩化ビニル系樹脂防水シートの一例の模式的断面図である。
【図４】本発明のポリ塩化ビニル系樹脂防水シートの一例の模式的断面図である。
【図５】本発明のポリ塩化ビニル系樹脂防水シートの一例の模式的断面図である。
【図６】本発明のポリ塩化ビニル系樹脂防水シートの一例の模式的断面図である。
【発明を実施するための形態】
【００３７】
［１．ポリ塩化ビニル系樹脂組成物］
本発明のポリ塩化ビニル系樹脂防水資材に用いられるポリ塩化ビニル系樹脂組成物は、グラフト塩化ビニル系樹脂（i）と熱可塑性エラストマー（ii）と、を含むことが好ましい。また、（メタ）アクリル系粒子（iii）、高分子系可塑剤（iv）、紫外線遮蔽剤（v）および無機充填剤（vi）の少なくともいずれかを含んでいてもよい。
【００３８】
グラフト塩化ビニル系樹脂（i）は、（メタ）アクリルグラフト塩化ビニル系樹脂（i-1）およびエチレン−酢酸ビニルグラフト塩化ビニル系樹脂（i-2）からなる群から選ばれる。以下において、（メタ）アクリルグラフト塩化ビニル系樹脂（i-1）をＰＶＣ−ＡＧ樹脂（i-1）、エチレン−酢酸ビニルグラフト塩化ビニル系樹脂（i-2）をＰＶＣ−ＴＧ樹脂（i-2）と記載する場合がある。
【００３９】
［１−１．（メタ）アクリルグラフト塩化ビニル系（ＰＶＣ−ＡＧ）樹脂樹脂（i-1）］
（メタ）アクリルグラフト塩化ビニル系樹脂（i-1）は、（メタ）アクリル系共重合体の基幹ポリマーと、塩化ビニルモノマーの重合体グラフト鎖とを含んで構成されるグラフト共重合体、および、（メタ）アクリル系共重合体の基幹ポリマーと、塩化ビニル混合モノマー（塩化ビニルモノマーと塩化ビニルモノマー以外のモノマーとの混合モノマーをいう）の重合体グラフト鎖とを含んで構成されるグラフト共重合体である。ＰＶＣ−ＡＧ樹脂（i-1）を用いることは、常温（２３℃）と低温（たとえば０℃以下）とで柔軟性の変化が小さいうえに柔軟性そのものを高めやすく、かつ優れた施工安定性が容易に得られる点で好ましい。
【００４０】
ＰＶＣ−ＡＧ樹脂（i-1）は、平均重合度が４００以上２５００以下である。平均重合度が４００以上であることは、ポリ塩化ビニル系樹脂組成物の成形体の機械的特性を確保しやすい点で好ましく、２５００以下であることは、ポリ塩化ビニル系樹脂組成物の成形性を確保しやすい点で好ましい。これらの効果をより好ましく得る観点から、平均重合度はたとえば６００以上１３００以下、好ましくは６２０以上１３００以下であってよい。
なお、平均重合度とは、塩化ビニル系樹脂をテトラヒドロフラン（ＴＨＦ）に溶解させ、濾過により不溶成分を除去した後、濾液中のＴＨＦを乾燥除去して得た樹脂を試料とし、ＪＩＳ Ｋ−６７２１「塩化ビニル樹脂試験方法」に準拠して測定した平均重合度を意味する。
【００４１】
［１−１−１．基幹ポリマー］
ＰＶＣ−ＡＧ樹脂（i-1）の基幹ポリマーを与える（メタ）アクリル系共重合体の量は、ＰＶＣ−ＡＧ樹脂（i-1）中、３０重量％以上８０重量％以下であってよい。当該量が上記下限値以上であることは、低温での優れた柔軟性を得る点で好ましく、上記上限以下であることは、優れた成形性を得る点で好ましい。これらの特性をより好ましく得る観点から、（メタ）アクリル系共重合体の量は、３５重量％以上、好ましくは４０重量％以上、７５重量％以下、好ましくは７０重量％以下であってよい。
【００４２】
ＰＶＣ−ＡＧ樹脂（i-1）の基幹ポリマーを構成する（メタ）アクリル系共重合体は、共重合性モノマー成分として（メタ）アクリル系モノマー成分と、多官能モノマー成分とを含む。
【００４３】
基幹ポリマーの共重合性モノマー成分である（メタ）アクリル系モノマー成分には、ガラス転移温度が−１４０℃以上、−２０℃以下の単独重合体を与えることができるアルキル（メタ）アクリレートモノマーを含むことが好ましい。このように、ＰＶＣ−ＡＧ樹脂（i-1）の基幹ポリマーを構成する（メタ）アクリル系共重合体に比較的ガラス転移温度が低い成分を含むことによって、低温での柔軟性がより高くなる。
【００４４】
基幹ポリマーの共重合性モノマー成分である、上記（メタ）アクリル系モノマー成分には、さらに、−１４０℃以上、−２０℃以下のガラス転移温度の単独重合体を与えることができる上記のアルキル（メタ）アクリレートモノマーとは異なる第２の（メタ）アクリレートモノマーを含まなくてもよいし含んでもよい。この第２の（メタ）アクリレートモノマーは、上記の多官能モノマーとは異なるモノマーである。
【００４５】
ガラス転移温度が−１４０℃以上、−２０℃以下の単独重合体を与えることができるアルキル（メタ）アクリレートモノマーとしては、エチルアクリレート、ｎ−プロピルアクリレート、ｎ−ブチルアクリレート、イソブチルアクリレート、ｓｅｃ−ブチルアクリレート、ｎ−ヘキシルアクリレート、２−エチルヘキシルアクリレート、ｎ−オクチルアクリレート、イソオクチルアクリレート、イソノニルアクリレート、ｎ−デシルアクリレート、ｎ−オクチルメタクリレート、ｎ−ノニルメタクリレート、ｎ−デシルメタクリレート、及びラウリルメタクリレート等が挙げられるが、これらに限定されるものではない。上記アルキル（メタ）アクリレートモノマーは、（メタ）アクリロイル基を１個有することが好ましく、単官能のアルキル（メタ）アクリレートモノマーであることが好ましい。上記アルキル（メタ）アクリレートモノマーは、１種のみが用いられてもよく、２種以上が併用されてもよい。
【００４６】
第２の（メタ）アクリレートモノマー（上記アルキル（メタ）アクリレートモノマーとは異なる第２の（メタ）アクリレートモノマー）としては、メチルアクリレート、エチルアクリレート、ｎ−プロピルアクリレート、イソプロピルアクリレート、ｎ−ブチル（メタ）アクリレート、イソブチルアクリレート、ｓｅｃ−ブチルアクリレート、ｎ−ペンチルアクリレート、ｎ−ヘキシルアクリレート、クミルアクリレート、ｎ−ヘプチルメタクリレート、ｎ−オクチルメタクリレート、２−メチルヘプチルメタクリレート、２−エチルヘキシルメタクリレート、ｎ−ノニルメタクリレート、２−メチルオクチルメタクリレート、２−エチルヘプチルメタクリレート、ｎ−デシルメタクリレート、２−メチルノニルメタクリレート、２−エチルオクチルメタクリレート、及びラウリル（メタ）アクリレート等が挙げられるが、これらに限定されるものではない。
【００４７】
第２の（メタ）アクリレートモノマーの単独重合体のガラス転移温度も、−１４０℃以上、−２０℃以下であってよい。これによって、低温での高い柔軟性をより容易に得ることができる。しかしながら、本発明では、上記第２の（メタ）アクリレートモノマーの単独重合体のガラス転移温度が、−１４０℃未満であることも、−２０℃を超えることも許容する。
上記第２の（メタ）アクリレートモノマーは、アルキル基を有していなくてもよい。上記第２の（メタ）アクリレートモノマーは、（メタ）アクリロイル基を１個有することが好ましく、単官能の（メタ）アクリレートモノマーであることが好ましい。上記第２の（メタ）アクリレートモノマーは、１種のみが用いられてもよく、２種以上が併用されてもよい。
【００４８】
基幹ポリマーの別の共重合性モノマー成分である多官能モノマーとしては、例えば、ジ（メタ）アクリレート及びトリ（メタ）アクリレート等が挙げられる。上記ジ（メタ）アクリレートとしては、エチレングリコールジ（メタ）アクリレート、ジエチレングリコールジ（メタ）アクリレート、トリエチレングリコールジ（メタ）アクリレート、１，６−ヘキサンジオールジ（メタ）アクリレート及びトリメチロールプロパンジ（メタ）アクリレート等が挙げられる。上記トリ（メタ）アクリレートとしては、トリメチロールプロパントリ（メタ）アクリレート、エチレンオキサイド変性トリメチロールプロパントリ（メタ）アクリレート及びペンタエリスリトールトリ（メタ）アクリレート等が挙げられる。
【００４９】
また、上記多官能モノマーの他の例としては、ペンタエリスリトールテトラ（メタ）アクリレート、ジペンタエリスリトールヘキサ（メタ）アクリレート、ジアリルフタレート、ジアリルマレート、ジアリルフマレート、ジアリルサクシネート、トリアリルイソシアヌレート等のジアリル化合物もしくはトリアリル化合物、ジビニルベンゼン、ブタジエン等のジビニル化合物等が挙げられる。これら以外の多官能モノマーを用いてもよい。上記多官能モノマーは、不飽和二重結合を２個以上有することが好ましい。上記多官能モノマーは１種のみが用いられてもよく、２種以上が併用されてもよい。
【００５０】
基幹ポリマーの共重合性モノマー成分のうち、上記（メタ）アクリル系モノマー成分中、−１４０℃以上、−２０℃以下の単独重合体を与えることができるアルキル（メタ）アクリレートモノマーの含有量は５０重量％以上、１００重量％以下、第２の（メタ）アクリレートモノマーの含有量は０重量％または０重量％超、５０重量％以下であってよい。上記アルキル（メタ）アクリレートモノマーの含有量を５０重量％以上とすることは、成形体の低温での柔軟性をより良好とする観点で好ましい。成形体の低温での柔軟性をより一層良好とする観点からは、上記（メタ）アクリル系モノマー成分中、−１４０℃以上、−２０℃以下の単独重合体を与えることができるアルキル（メタ）アクリレートモノマーの含有量は６０重量％以上、１００重量％以下、第２の（メタ）アクリレートモノマーの含有量は０重量％または０重量％超、４０重量％以下であってよい。
【００５１】
基幹ポリマーは、上記（メタ）アクリル系モノマー成分１００重量部に対し、上記多官能モノマー０．０１重量部以上、３０重量部以下を反応させることにより得られるものであってよい。各共重合性モノマー成分の使用量を上記の範囲内とすることによって、樹脂の製造効率が良好となる。樹脂の製造効率をより一層良好にする観点からは、上記（メタ）アクリル系共重合体は、上記（メタ）アクリル系モノマー成分１００重量部と、多官能モノマー０．１重量部以上、１０重量部以下とを反応させることにより得ることがより好ましい。
【００５２】
［１−１−２．グラフト鎖］
ＰＶＣ−ＡＧ樹脂（i-1）のグラフト鎖を与える重合性モノマーは、塩化ビニルモノマーのみであってもよいし、塩化ビニル混合モノマー（塩化ビニルモノマーと、塩化ビニルモノマー以外の共重合性モノマーとの混合モノマー）であってもよい。
【００５３】
ＰＶＣ−ＡＧ樹脂（i-1）のグラフト鎖を与える塩化ビニルモノマーまたは塩化ビニル混合モノマーの量は、ＰＶＣ−ＡＧ樹脂（i-1）中、２０重量％以上７０重量％以下であってよい。当該量が上記下限値以上であることは、優れた成形性を得る点で好ましく、上記上限値以下であることは、低温での優れた柔軟性を得る点で好ましい。これらの特性をより好ましく得る観点から、塩化ビニルモノマーまたは塩化ビニル混合モノマーの量は、２５重量％以上、好ましくは３０重量％以上、６５重量％以下、好ましくは６０重量％以下であってよい。
【００５４】
塩化ビニルモノマー以外の共重合性モノマーは、１種または複数種が組み合わされて用いられてよい。塩化ビニルモノマー以外の共重合性モノマーとしては、スチレン化合物、ジエン化合物、（メタ）アクリル酸アミド、ビニル化合物、不飽和ジカルボン酸ジエステル及びグリシジル化合物等が挙げられる。
【００５５】
上記スチレン化合物としては、スチレン、α−メチルスチレン、ｏ−メチルスチレン、ｍ−メチルスチレン、ｐ−メチルスチレン、ｐ−メトキシスチレン、ｐ−ｔｅｒｔブトキシスチレン及びクロロメチルスチレン等が挙げられる。上記ジエン化合物としては、ブタジエン、２，３−ジメチルブタジエン及びイソプレン等が挙げられる。上記（メタ）アクリル酸アミドとしては、（メタ）アクリル酸−アミド、Ｎ，Ｎ−ジメチルアミド及びＮ，Ｎ−プロピルアミド等が挙げられる。上記ビニル化合物としては、（メタ）アクリル酸−アニリド、（メタ）アクリロニトリル、アクロレイン、塩化ビニリデン、Ｎ−ビニルピロリドン及び酢酸ビニル等が挙げられる。上記不飽和ジカルボン酸ジエステルとしては、マレイン酸ジエチル、フマル酸ジエチル及びイタコン酸ジエチル等が挙げられる。上記グリシジル化合物としては、グリシジル（メタ）アクリレート、α−エチルグリシジル（メタ）アクリレート、α−ｎ−プロピルグリシジル（メタ）アクリレート、α−ｎ−ブチルグリシジル（メタ）アクリレート、３，４−エポキシブチル（メタ）アクリレート、３，４−エポキシヘプチル（メタ）アクリレート、α−エチル−６，７−エポキシヘプチル（メタ）アクリレート、アリルグリシジルエーテル、ビニルグリシジルエーテル、ｏ−ビニルベンジルグリシジルエーテル、ｍ−ビニルベンジルグリシジルエーテル、ｐ−ビニルベンジルグリシジルエーテル、α−メチル−ｏ−ビニルベンジルグリシジルエーテル、α−メチル−ｍ−ビニルベンジルグリシジルエーテル、α−メチル−ｐ−ビニルベンジルグリシジルエーテル、２，３−ジグリシジルオキシメチルスチレン、２，４−ジグリシジルオキシメチルスチレン、２，５−ジグリシジルオキシメチルスチレン、２，６−ジグリシジルオキシメチルスチレン、２，３，４−トリグリシジルオキシメチルスチレン、２，３，５−トリグリシジルオキシメチルスチレン、２，３，６−トリグリシジルオキシメチルスチレン、３，４，５−トリグリシジルオキシメチルスチレン、及び２，４，６−トリグリシジルオキシメチルスチレン等が挙げられる。
【００５６】
［１−１−３．ＰＶＣ−ＡＧ樹脂（i-1）の構造］
ＰＶＣ−ＡＧ樹脂（i-1）の形態および構造としては特に限定されないが、たとえば、粒子の形態を有しかつ、基幹ポリマーがコアを構成しグラフト鎖がシェルを構成するコアシェル構造を有する場合、樹脂粒子が安定である点、および成形体の強度性能の向上が図られる点で好ましい。
【００５７】
ＰＶＣ−ＡＧ樹脂（i-1）がコアシェル構造の粒子である場合、基幹ポリマーである（メタ）アクリル系共重合体によって構成されるコア自体がさらにコアシェル構造を有することによって、全体として多重コアシェル（たとえば二重コアシェル）を構成していてもよいし、コア自体がコアシェル構造を有しなくてもよい。
ＰＶＣ−ＡＧ樹脂（i-1）のコア自体がさらなるコアシェル構造を有する場合、当該さらなるコアシェル構造のコア（サブコア）およびシェル（サブシェル）は、それぞれ、上述したアクリル系コアの共重合性モノマー成分から選択される成分の重合体であってよい。このうち、サブコアを構成する重合体は、サブシェルを構成する重合体よりも低温環境下で柔軟であるものが選択されることが好ましい。一例として、サブコアが２−エチルヘキシルアクリレートの重合体で構成され、サブシェルがｎ−ブチルアクリレートの重合体で構成されるコアシェル構造が挙げられる。
【００５８】
なお、ＰＶＣ−ＡＧ樹脂（i-1）のコアシェル構造は、シェルを構成するグラフト鎖（塩化ビニルモノマーの重合体グラフト鎖または塩化ビニル混合モノマーの重合体グラフト鎖）がシェル部分のみに存在している必要はなく、グラフト鎖はシェル部分を構成しつつもＰＶＣ−ＡＧ樹脂（i-1）全体にわたって存在し、コアに相当する部分に（メタ）アクリル系共重合体が分散している態様であってよい。
【００５９】
ＰＶＣ−ＡＧ樹脂（i-1）は、その基幹ポリマーを構成するための（メタ）アクリル系共重合体が多い程柔軟性に優れる傾向にある。特に、ＰＶＣ−ＡＧ樹脂（i-1）の基幹ポリマーを構成するための（メタ）アクリル系共重合体が２−エチルヘキシルアクリレートを主成分とする（具体的には、コア全体を構成する（メタ）アクリル系共重合体の５０重量％超、好ましくは６０重量％以上、より好ましくは６５重量％以上、たとえば７０重量％を占める）場合にこの傾向が好ましく得られる。
ＰＶＣ−ＡＧ樹脂（i-1）がコアシェル構造を有し、かつコア自体がさらなるコアシェル構造を有し、サブコアが２−エチルヘキシルアクリレート重合体で構成される場合も同様であり、コア全体に対して、サブコアを構成する２−エチルヘキシルアクリレート重合体が５０重量％超（サブシェルが５０重量％未満）、好ましくは６０重量％以上、より好ましくは６５重量％以上、たとえば７０重量％を占める場合に上記の傾向が好ましく得られる。
【００６０】
［１−１−４．ＰＶＣ−ＡＧ樹脂（i-1）の合成］
ＰＶＣ−ＡＧ樹脂（i-1）は、塊状重合、溶液重合、懸濁重合、乳化重合などいずれの重合法で得られたものであってもよい。
ＰＶＣ−ＡＧ樹脂（i-1）は、基幹ポリマーを構成するための（メタ）アクリル系共重合体を３０重量％以上８０重量％以下と、グラフト側鎖を構成するための塩化ビニルモノマーを２０重量％以上７０重量％以下と、を共重合させることにより得られるものである。または、上記ポリ塩化ビニル系樹脂は、基幹ポリマーを構成するための（メタ）アクリル系共重合体を３０重量％以上、８０重量％以下と、グラフト側鎖を構成するための塩化ビニルモノマー及び塩化ビニルモノマー以外の共重合性モノマーを合計２０重量％以上、７０重量％以下と、を共重合させることにより得られるものであってよい。これによって、低温でのより優れた柔軟性とより優れた成形性とを両立することができる。
【００６１】
低温でのより一層優れた柔軟性とより一層優れた成形性とを両立する観点からは、ＰＶＣ−ＡＧ樹脂（i-1）は、（メタ）アクリル系共重合体３５重量％以上、７５重量％以下と、塩化ビニルモノマー２５重量％以上、６５重量％以下とを共重合させることにより得ることが好ましく、または、（メタ）アクリル系共重合体３５重量％以上、７５重量％以下と、塩化ビニルモノマー及び塩化ビニルモノマー以外の共重合性モノマーを合計２５重量％以上、６５重量％以下とを共重合させることにより得られることが好ましい。
【００６２】
上記（メタ）アクリレート系重合体を得る際、並びに上記（メタ）アクリレート系重合体と上記塩化ビニルモノマー等とを重合させる際には、重合開始剤を用いることが好ましい。上記重合開始剤は特に限定されない。上記重合開始剤は、モノマー成分に可溶である油溶性のフリーラジカルを発生する化合物であることが好ましい。上記重合開始剤は、１種のみが用いられてもよく、２種以上が併用されてもよい。
【００６３】
上記重合開始剤は、ラジカル重合開始剤であることが好ましい。上記重合開始剤としては、有機パーオキサイド化合物及びアゾ化合物等が挙げられる。これら以外の重合開始剤を用いてもよい。上記有機パーオキサイド化合物としては、ラウロイルパーオキサイド、ｔ−ブチルパーオキシピバレート、ジイソプロピルパーオキシジカーボネート、ジオクチルパーオキシジカーボネート、ｔ−ブチルパーオキシネオデカノエート及びα−クミルパーオキシネオデカノエート等が挙げられる。上記アゾ化合物としては、２，２−アゾビスイソブチロニトリル及び２，２−アゾビス−２，４−ジメチルバレロニトリル等が挙げられる。
【００６４】
上記（メタ）アクリレート系重合体を得る際に、並びに上記（メタ）アクリレート系重合体と上記塩化ビニルモノマー等とを重合させる際に、分散剤を用いることが好ましい。該分散剤は、モノマー成分の液滴を懸濁及び分散させ、分散を安定化させる役割を有する。上記分散剤は１種のみが用いられてもよく、２種以上が併用されてもよい。
上記分散剤は特に限定されない。上記分散剤の好ましい例としては、ポリ（メタ）アクリル酸塩、（メタ）アクリル酸塩／アルキルアクリレート共重合体、メチルセルロース、エチルセルロース、ヒドロキシプロピルメチルセルロース、ポリエチレングリコール、ポリ酢酸ビニル及びその部分けん化物、ゼラチン、ポリビニルピロリドン、デンプン、並びに無水マレイン酸／スチレン共重合体等が挙げられる。上記分散剤は、１種のみが用いられてもよく、２種以上が併用されてもよい。
重合に用いる成分（重合可能な成分）１００重量部に対して、上記分散剤の使用量（含有量）は好ましくは０．１重量部以上、より好ましくは１重量部以上、更に好ましくは３重量部以上、好ましくは２０重量部以下、より好ましくは１０重量部以下である。
【００６５】
［１−２．エチレン-酢酸ビニルグラフト塩化ビニル系（ＰＶＣ−ＴＧ）樹脂（ii-2）］
エチレン-酢酸ビニルグラフト塩化ビニル系樹脂（i-2）は、エチレン-酢酸ビニル共重合体の基幹ポリマーと、塩化ビニルモノマーの重合体グラフト鎖を含んで構成されるグラフト共重合体、および、エチレン-酢酸ビニル共重合体の基幹ポリマーと、塩化ビニル混合モノマー（塩化ビニルモノマーと塩化ビニルモノマー以外のモノマーとの混合モノマーをいう）の重合体グラフト鎖とを含んで構成されるグラフト共重合体である。ＰＶＣ−ＴＧ樹脂（i-2）を用いることは、ポリ塩化ビニル系樹脂層の柔軟性を高めてポリ塩化ビニル系樹脂シートの耐劣化性を向上させることができる点で好ましい。
【００６６】
ＰＶＣ−ＴＧ樹脂（i-2）は、平均重合度が４００以上２５００以下であってよい。平均重合度を上記範囲内とすることによって、良好な柔軟性を得ることができる。この効果をより好ましく得る観点から、平均重合度はたとえば６４０以上１３００以下であってよい。
なお、平均重合度とは、塩化ビニル系樹脂をテトラヒドロフラン（ＴＨＦ）に溶解させ、濾過により不溶成分を除去した後、濾液中のＴＨＦを乾燥除去して得た樹脂を試料とし、ＪＩＳ Ｋ−６７２１「塩化ビニル樹脂試験方法」に準拠して測定した平均重合度を意味する。
【００６７】
［１−２−１．基幹ポリマー］
ＰＶＣ−ＴＧ樹脂（i-2）の基幹ポリマーを与えるエチレン-酢酸ビニル共重合体の量は、３５重量部以上８０重量部以下であってよい。当該量が上記下限値以上であることは、ポリ塩化ビニル系樹脂層の柔軟性を高めてポリ塩化ビニル系樹脂シートの耐劣化性を向上させる点、および低温柔軟性を維持する点などで好ましく、上記上限値以下であることは、ポリ塩化ビニル系樹脂層の成形性を得やすい点で好ましい。これらの特性をより好ましく得る観点から、エチレン-酢酸ビニル共重合体の量は、４０重量部以上７５重量部以下であってよい。
【００６８】
ＰＶＣ−ＴＧ樹脂（i-2）の基幹ポリマーを構成するエチレン−酢酸ビニル共重合体としては特に限定されない。たとえば、エチレン−酢酸ビニル共重合体は、エチレン−酢酸ビニル共重合体に対する酢酸ビニル由来の構成単位の重量比がたとえば１．５重量％以上４０重量％以下であってよい。酢酸ビニルの構成単位の重量比が上記下限値以上であることは、ゴム弾性を高めてポリ塩化ビニル系樹脂層の柔軟性を高める点、および低温柔軟性を維持する点などで好ましく、上記上限値以下であることは、良好なハンドリング性および加工性を得る点で好ましい。これらの特性を好ましく得る観点から、酢酸ビニルの構成単位の重量比は、１０重量％以上３５重量％以下であることが好ましい。
なお、エチレン−酢酸ビニル共重合体の酢酸ビニル含有量はＪＩＳ  Ｋ  ６９２４に準拠して測定することができる。
【００６９】
［１−２−２．グラフト鎖］
ＰＶＣ−ＴＧ樹脂（i-2）のグラフト鎖を与える重合性モノマーは、塩化ビニルモノマーのみであってもよいし、塩化ビニル混合モノマー（塩化ビニルモノマーと、塩化ビニルモノマー以外の共重合性モノマーとの混合モノマー）であってもよい。
【００７０】
グラフト鎖を与える塩化ビニルモノマーまたは塩化ビニル混合モノマーの量は、基幹ポリマーを与えるエチレン-酢酸ビニル共重合体の３５重量部以上８０重量部以下に対し、２０重量部以上６５重量部以下であってよい。当該量が上記下限値以上であることは、塩化ビニル系樹脂層の成形性を得やすい点で好ましく、上記上限値以下であることは、塩化ビニル系樹脂層の柔軟性を高めてポリ塩化ビニル系樹脂シートの耐劣化性を向上させる点、および低温柔軟性を維持する点などで好ましい。これらの特性をより好ましく得る観点から、グラフト鎖を与える塩化ビニルモノマーまたは塩化ビニル混合モノマーの量は、２５重量部以上６０重量部以下であってよい。
【００７１】
塩化ビニルモノマー以外の共重合性モノマーは、１種または複数種が組み合わされて用いられてよい。塩化ビニルモノマー以外の共重合性モノマーとしては、スチレン化合物、ジエン化合物、（メタ）アクリル酸アミド、ビニル化合物、不飽和ジカルボン酸ジエステル及びグリシジル化合物等が挙げられる。
【００７２】
上記スチレン化合物としては、スチレン、α−メチルスチレン、ｏ−メチルスチレン、ｍ−メチルスチレン、ｐ−メチルスチレン、ｐ−メトキシスチレン、ｐ−ｔｅｒｔブトキシスチレン及びクロロメチルスチレン等が挙げられる。上記ジエン化合物としては、ブタジエン、２，３−ジメチルブタジエン及びイソプレン等が挙げられる。上記（メタ）アクリル酸アミドとしては、（メタ）アクリル酸−アミド、Ｎ，Ｎ−ジメチルアミド及びＮ，Ｎ−プロピルアミド等が挙げられる。上記ビニル化合物としては、（メタ）アクリル酸−アニリド、（メタ）アクリロニトリル、アクロレイン、塩化ビニリデン、Ｎ−ビニルピロリドン及び酢酸ビニル等が挙げられる。上記不飽和ジカルボン酸ジエステルとしては、マレイン酸ジエチル、フマル酸ジエチル及びイタコン酸ジエチル等が挙げられる。上記グリシジル化合物としては、グリシジル（メタ）アクリレート、α−エチルグリシジル（メタ）アクリレート、α−ｎ−プロピルグリシジル（メタ）アクリレート、α−ｎ−ブチルグリシジル（メタ）アクリレート、３，４−エポキシブチル（メタ）アクリレート、３，４−エポキシヘプチル（メタ）アクリレート、α−エチル−６，７−エポキシヘプチル（メタ）アクリレート、アリルグリシジルエーテル、ビニルグリシジルエーテル、ｏ−ビニルベンジルグリシジルエーテル、ｍ−ビニルベンジルグリシジルエーテル、ｐ−ビニルベンジルグリシジルエーテル、α−メチル−ｏ−ビニルベンジルグリシジルエーテル、α−メチル−ｍ−ビニルベンジルグリシジルエーテル、α−メチル−ｐ−ビニルベンジルグリシジルエーテル、２，３−ジグリシジルオキシメチルスチレン、２，４−ジグリシジルオキシメチルスチレン、２，５−ジグリシジルオキシメチルスチレン、２，６−ジグリシジルオキシメチルスチレン、２，３，４−トリグリシジルオキシメチルスチレン、２，３，５−トリグリシジルオキシメチルスチレン、２，３，６−トリグリシジルオキシメチルスチレン、３，４，５−トリグリシジルオキシメチルスチレン、及び２，４，６−トリグリシジルオキシメチルスチレン等が挙げられる。
【００７３】
［１−２−３．ＰＶＣ−ＴＧ樹脂（i-2）の合成］
ＰＶＣ−ＴＧ樹脂（i-2）は、塊状重合、溶液重合、懸濁重合、乳化重合などいずれの重合法で得られたものであってもよい。
【００７４】
ＰＶＣ−ＴＧ樹脂（i-2）は、基幹ポリマーを構成するためのエチレン−酢酸ビニル共重合体を３５重量部以上、８０重量部以下と、グラフト側鎖を構成するための塩化ビニルモノマーを２０重量部以上、６５重量部以下と、を共重合させることにより得てよい。または、上記ポリ塩化ビニル系樹脂は、基幹ポリマーを構成するためのエチレン−酢酸ビニル共重合体を３５重量部以上、８０重量部以下と、グラフト側鎖を構成するための塩化ビニルモノマー及び塩化ビニルモノマー以外の共重合性モノマーを合計２０重量部以上、６５重量部以下と、を共重合させることにより得てよい。これによって、ポリ塩化ビニル系樹脂層の柔軟性を高めてポリ塩化ビニル系樹脂シートの耐劣化性を向上させ、低温柔軟性を維持するとともに、ポリ塩化ビニル系樹脂層の成形性を得やすくすることができる。
【００７５】
ポリ塩化ビニル系樹脂層の柔軟性を高めてポリ塩化ビニル系樹脂シートの耐劣化性をより向上させ、低温柔軟性をより良好に維持するとともに、ポリ塩化ビニル系樹脂層の成形性をより得やすくする観点からは、ＰＶＣ−ＴＧ樹脂（i-2）は、エチレン−酢酸ビニル共重合体４０重量部以上、７５重量部以下と、塩化ビニルモノマー２５重量部以上、６０重量部以下とを共重合させることにより得ることが好ましく、または、エチレン−酢酸ビニル共重合体４０重量部以上、７５重量部以下と、塩化ビニルモノマー及び塩化ビニルモノマー以外の共重合性モノマーを合計２５重量部以上、６０重量部以下とを共重合させることにより得られることが好ましい。
【００７６】
上記エチレン−酢酸ビニル共重合体を得る際、および上記エチレン−酢酸ビニル共重合体と上記塩化ビニルモノマー等とを重合させる際には、重合開始剤を用いることが好ましい。上記重合開始剤は特に限定されない。上記重合開始剤は、モノマー成分に可溶である油溶性のフリーラジカルを発生する化合物であることが好ましい。上記重合開始剤は、１種のみが用いられてもよく、２種以上が併用されてもよい。
【００７７】
上記重合開始剤は、ラジカル重合開始剤であることが好ましい。上記重合開始剤としては、有機パーオキサイド化合物及びアゾ化合物等が挙げられる。これら以外の重合開始剤を用いてもよい。上記有機パーオキサイド化合物としては、ラウロイルパーオキサイド、ｔ−ブチルパーオキシピバレート、ジイソプロピルパーオキシジカーボネート、ジオクチルパーオキシジカーボネート、ｔ−ブチルパーオキシネオデカノエート及びα−クミルパーオキシネオデカノエート等が挙げられる。上記アゾ化合物としては、２，２−アゾビスイソブチロニトリル及び２，２−アゾビス−２，４−ジメチルバレロニトリル等が挙げられる。
【００７８】
上記エチレン−酢酸ビニル共重合体を得る際に、および上記エチレン−酢酸ビニル共重合体と上記塩化ビニルモノマー等とを重合させる際に、分散剤を用いることが好ましい。該分散剤は、モノマー成分の液滴を懸濁及び分散させ、分散を安定化させる役割を有する。上記分散剤は１種のみが用いられてもよく、２種以上が併用されてもよい。
上記分散剤は特に限定されない。上記分散剤の好ましい例としては、ポリ（メタ）アクリル酸塩、（メタ）アクリル酸塩／アルキルアクリレート共重合体、メチルセルロース、エチルセルロース、ヒドロキシプロピルメチルセルロース、ポリエチレングリコール、ポリ酢酸ビニル及びその部分けん化物、ゼラチン、ポリビニルピロリドン、デンプン、並びに無水マレイン酸／スチレン共重合体等が挙げられる。上記分散剤は、１種のみが用いられてもよく、２種以上が併用されてもよい。
重合に用いる成分（重合可能な成分）１００重量部に対して、上記分散剤の使用量（含有量）は好ましくは０．１重量部以上、より好ましくは１重量部以上、更に好ましくは３重量部以上、好ましくは２０重量部以下、より好ましくは１０重量部以下である。
【００７９】
［１−３．熱可塑性エラストマー（ii）］
熱可塑性エラストマー（ii）は、ポリ塩化ビニル系樹脂シートの引張特性および柔軟性を良好とするため、ならびに、ポリ塩化ビニル系樹脂防水シートなどの防水資材の溶剤溶着性または熱融着性を高めるために含まれる。特に、総厚が薄膜化されたポリ塩化ビニル系樹脂防水シートなどの防水資材の溶剤溶着性または熱融着性を確保する場合に有用である。熱可塑性エラストマー（ii）は１種のみが用いられてもよく、２種以上が併用されてもよい。熱可塑性エラストマー（ii）は、後述の（メタ）アクリル系粒子（iii）とは区別される。
【００８０】
熱可塑性エラストマー（ii）の持つ機械的物性の付与効果をより一層良好に発揮する観点からは、熱可塑性エラストマー（ii）は、グラフト塩化ビニル系樹脂（i）と相溶可能であることが好ましい。本明細書において、「相溶可能」とは、グラフト塩化ビニル系樹脂（i）に対して、加熱成形時に均一分散することを意味する。
【００８１】
熱可塑性エラストマー（ii）としては、アクリロニトリル−ブタジエン共重合体（ＮＢＲ）、エチレン−酢酸ビニル共重合体（ＥＶＡ）、エチレン−酢酸ビニル−一酸化炭素共重合体（ＥＶＡＣＯ）、エチレン−（メタ）アクリル酸エステル−一酸化炭素共重合体、アクリルゴム（アクリル酸エステル−２−クロロエチルビニルエーテル共重合体（ＡＣＭ）、アクリル酸エステル−アクリロニトリル共重合体（ＡＮＭ）など）、塩素化ポリエチレン、ポリウレタン、塩化ビニル系熱可塑性エラストマー（塩化ビニル−酢酸ビニル共重合体、塩化ビニル−塩化ビニリデン共重合体など）、スチレン系熱可塑性エラストマー、オレフィン系熱可塑性エラストマー、ウレタン系熱可塑性エラストマー、ポリエステル系熱可塑性エラストマー、ポリアミド系熱可塑性エラストマー等が挙げられる。熱可塑性エラストマー（ii）は、１種のみが用いられてもよく、２種以上が併用されてもよい。熱融着性、柔軟性、及び引張破断伸びをより一層良好にする観点からは、熱可塑性エラストマー（ii）は、エチレン−酢酸ビニル共重合体、エチレン−酢酸ビニル−一酸化炭素共重合体、エチレン−（メタ）アクリル酸エステル−一酸化炭素共重合体、および塩素化ポリエチレンであることが好ましい。これらの好ましい熱可塑性エラストマーを用いる場合に、好ましい熱可塑性エラストマーは、１種のみが用いられてもよく、２種以上が併用されてもよい。
【００８２】
常温（２３℃）での柔軟性、及び引張破断伸びをより一層良好にする観点からは、熱可塑性エラストマー（ii）は、塩素化ポリエチレンであることが好ましい。
熱融着性、常温（２３℃）での柔軟性、低温（たとえば０℃以下）での柔軟性、及び引張破断伸びをより一層良好にする観点からは、熱可塑性エラストマー（ii）は、エチレン−酢酸ビニル共重合体、エチレン−酢酸ビニル−一酸化炭素共重合体、又は、エチレン−（メタ）アクリル酸エステル−一酸化炭素共重合体であることが好ましい。中でも、熱融着性をより一層良好にする観点からは、熱可塑性エラストマー（ii）は、エチレン−（メタ）アクリル酸エステル−一酸化炭素共重合体であることが好ましく、エチレン−（メタ）アクリル酸ｎ−ブチル−一酸化炭素共重合体であることが好ましい。この場合、高分子系可塑剤（iv）の量を低減させても熱融着性を発揮することができる。
【００８３】
上記ポリ塩化ビニル系樹脂組成物において、グラフト塩化ビニル系樹脂（i）１００重量部に対して、熱可塑性エラストマー（ii）の含有量は１０重量部以上、２００重量部以下であってよい。上記ポリ塩化ビニル系樹脂組成物において、グラフト塩化ビニル系樹脂（i）１００重量部に対して、熱可塑性エラストマー（ii）の含有量は好ましくは２０重量部以上、より好ましくは４０重量部以上であり、好ましくは１５０重量部以下である。熱可塑性エラストマー（ii）の含有量が上記下限以上であると、熱可塑性エラストマー（ii）による柔軟性、熱融着性、溶剤溶着強度、および伸びなどの改質効果がより一層良好になる。熱可塑性エラストマー（ii）の含有量が上記上限以下であると、グラフト塩化ビニル系樹脂（i）による柔軟性がより一層良好になる。
【００８４】
熱可塑性エラストマー（ii）は、可塑剤と異なり移行または抜けが起こらないため、可塑剤の使用量を最小限まで削減または完全排除を可能にし、機械的特性の低下をより有効に防止することができる。
ここで、引張破断伸びの低下に影響する要因は主として、可塑剤のブリードアウトと、紫外線による樹脂自体の耐候劣化と、が挙げられる。特に、可塑剤を多く含むシートの場合、含有可塑剤がある一定量排出された時点で急激な物性低下を起こすことから、引張破断伸びの低下を急激にする原因は、可塑剤のブリードアウトの方であると考えられる。本発明では、熱可塑性エラストマー（ii）を用いることで可塑剤の使用量を最小限まで削減または完全排除すると、引張破断伸びの低下を急激にする原因を排除することができる。なおその結果、引張破断伸びの低下の要因として、残る一方の要因つまり紫外線による樹脂自体の耐候劣化が支配的になるが、これは急激な物性低下を生じさせることはない。なぜなら、紫外線劣化は、短期的には樹脂表面付近の浅い局所部分で進行するが、長期的にはそれ以上の厚み方向に劣化が進行することはないからである。したがって、熱可塑性エラストマー（ii）の使用で可塑剤の使用量を最小限まで削減または完全排除することで、長期間で急激な物性低下を起こすことがなくなる。
【００８５】
［１−４．（メタ）アクリル系粒子（iii）］
（メタ）アクリル系粒子（iii）は、特に低温での柔軟性を向上させて良好な低温施工性を得るために含まれる。（メタ）アクリル系粒子は、１種のみが用いられてもよく、２種以上が併用されてもよい。（メタ）アクリル系粒子（iii）とは、（メタ）アクリル化合物から得られる粒子であり、より具体的には（メタ）アクリルゴム粒子である。
【００８６】
（メタ）アクリル系粒子（iii）としては、カルボン酸変性（メタ）アクリルゴム、エポキシ変性（メタ）アクリルゴム、塩素化（メタ）アクリルゴム、シリコーン変性（メタ）アクリルゴムなどが挙げられる。
また、（メタ）アクリル系粒子（iii）は、架橋構造を有するコア部と、単量体成分がコア部にグラフト重合した重合体を主成分とするシェル部からなるコアシェル型グラフト共重合体であってよい。コア部は、たとえば、（メタ）アクリル酸エステル、ブタジエンおよびスチレン−ブタジエンからなる群から選ばれる少なくとも一つの単量体成分を含んで構成される架橋ゴムであってよく、シェル部は、（メタ）アクリル酸エステル、（メタ）アクリル酸、芳香族アルケニル化合物およびシアン化ビニルからなる群から選ばれる少なくとも一つの単量体成分がコア部にグラフト重合した重合体であってよい。柔軟性をより良好に得る観点から、コアシェル型グラフト共重合体中、コア部の含有量がシェル部の含有量よりも大きいことが好ましい。
【００８７】
コアシェル型グラフト共重合体のより具体的な例としては、ブチルアクリレートの架橋ゴム粒子に、メチルメタクリレートをグラフト共重合させて得られるアクリル系グラフト共重合体；ブタジエンまたはスチレン−ブタジエンの架橋ゴム粒子に、メチルメタクリレートおよび必要に応じてスチレンをグラフト共重合させて得られるメチルメタクリレート−ブタジエン−スチレン共重合体（ＭＣＳ樹脂）；ブチルアクリレートの架橋ゴム粒子にアクリロニトリルおよびスチレンをグラフト共重合させて得られるＡＳＡなどが挙げられる。
【００８８】
（メタ）アクリル系粒子（iii）の含有量は、グラフト塩化ビニル系樹脂（i）１００重量部に対して、たとえば０重量部超８０重量部以下であってよい。上記下限値超であることは、低温柔軟性および伸びの向上効果を良好に得る点で好ましく、上記上限値以下であることは、成形性を良好に得る点で好ましい。これらの特性をより良好に得る観点から、（メタ）アクリル系粒子（iii）の含有量は、グラフト塩化ビニル系樹脂（i）１００重量部に対して、２０重量部以上６０重量部以下であることがより好ましい。
【００８９】
［１−５．高分子系可塑剤（iv）］
高分子系可塑剤（iv）は、長期耐久性を損なわずに可塑化による柔軟性を得るため、または当該柔軟性と熱融着性とを得るために含まれる。高分子系可塑剤（iv）としては、重量平均分子量５００以上、より好ましくは５００以上１０，０００以下の可塑剤であることが好ましい。分子量と粘度との間には相関があり、後述の粘度となる分子量であることがより好ましい。重量平均分子量が上記下限値以上であることは、可塑剤の保留性が良好で抜けまたは移行が起こりにくい点で好ましく、上記上限値以下であることは、可塑化能を発揮し易い点で好ましい。なお、重量平均分子量とは、ゲルパーミエーションクロマトグラフィー（ＧＰＣ）測定法（標準物質：ポリスチレン）によるポリスチレン換算の重量平均分子量（Ｍｗ）を指すものとする。
【００９０】
具体的には、高分子系可塑剤（iv）としてポリエステル系可塑剤などが挙げられる。ポリエステル系可塑剤は、多価アルコールおよび多価カルボン酸、ならびに、一価アルコールおよび／または一塩基酸から得られるポリエステルである。多価アルコールとしては、エチレングリコール、ジエチレングリコール、トリエチレングリコール、１，２−プロピレングリコール、１，３−プロピレングリコール、１，３−ブタンジオール、１，４−ブタンジオール、２−メチル−１，３−プロピレングリコール、１，５−ヘキサンジオール、１，６−ヘキサンジオール、ネオペンチルグリコールなどのグリコール、グリセリン、トリメチロールプロパン、ペンタエリスリトール、ジペンタエリスリトールなどが挙げられる。多価カルボン酸としては、シュウ酸、マロン酸、コハク酸、アジピン酸、アゼライン酸、セバシン酸、グルタル酸、ピメリン酸、スベリン酸、ドデカンジカルボン酸などの飽和脂肪族二塩基酸、マレイン酸、フマル酸などの不飽和脂肪族二塩基酸、またはフタル酸、イソフタル酸、テレフタル酸等の芳香族二塩基酸などの二塩基酸などが挙げられる。一価アルコールとしては、ブチルアルコール、イソブチルアルコール、アミルアルコール、ヘキシルアルコール、ヘプチルアルコール、オクチルアルコール、２−エチルヘキシルアルコール（２ＥＨ）、ノニルアルコール、イソノニルアルコール（ＩＮＡ）、デシルアルコール、イソデシルアルコール、ウンデシルアルコール（ＵＡ）、ドデシルアルコール、ミリスチルアルコール、セチルアルコール、ステアリルアルコールなどが挙げられる。一塩基酸としては、酢酸、プロピオン酸、酪酸、吉草酸、カプロン酸、カプリル酸、ペラルゴン酸、カプリン酸、ラウリン酸、ミリスチン酸、パルミチン酸、マルガリン酸、ステアリン酸、アラギン酸、ベヘン酸等の飽和脂肪族一塩基酸、ミリストレイン酸、パルミトレイン酸、オレイン酸、リノール酸、リノレン酸等の不飽和脂肪族一塩基酸、安息香酸、トルイル酸、ケイ皮酸、ナフトエ酸等の芳香族一塩基酸などが挙げられる。より好ましくは、一般式  Ａ−Ｄ−［−Ｇ−Ｄ−］n −Ａ （ただし、Ａは封鎖剤（一価アルコールまたは一価カルボン酸）、Ｄは二塩基酸、Ｇはグリコール、ｎは１以上の整数を表す）で表されるポリエステル系可塑剤が挙げられる。
これら高分子系可塑剤（iv）は単独または複数のブレンドで用いることができる。
【００９１】
高分子系可塑剤（iv）の含有量は、グラフト塩化ビニル系樹脂（i）１００重量部に対して、０．０１重量部以上２０重量部以下であってよい。可塑剤の含有量が上記下限値以上であることは、可塑化能を発揮させやすい点で好ましい。可塑剤の含有量が上記上限値以下であることは、常温（２３℃）での破断強度が良好でありシート全体としての強度に優れる点で好ましい。
さらに、高分子系可塑剤（iv）の含有量は、グラフト塩化ビニル系樹脂（i）１００重量部に対して８重量部以上、好ましくは１０重量部以上であってもよい。これによって、熱可塑性エラストマー（ii）固有の熱融着性能の大小によらず、ポリ塩化ビニル系樹脂シートが良好な熱融着性を得ることができる。
【００９２】
高分子系可塑剤（iv）の粘度は、２００ｍＰａ・ｓ／２５℃以上であってよい。好ましくは、高分子系可塑剤（iv）の粘度は、２００ｍＰａ・ｓ／２５℃以上１００００ｍＰａ・ｓ／２５℃以下であってよい。当該粘度が上記下限値以上であることは、抜けまたは移行を抑制する点で好ましく、上記上限値以下であることは、可塑化能を発揮し易い点で好ましい。上記の特性をより良好に得る観点から、高分子系可塑剤（iv）の粘度は、さらに１０００ｍＰａ・ｓ／２５℃以上１００００ｍＰａ・ｓ／２５℃以下であることが好ましい。
なお粘度とは、ＪＩＳ  Ｚ８８０３に準拠して得られる粘度である。
【００９３】
［１−６．紫外線遮蔽剤（v）］
紫外線遮蔽剤（v）は、顔料、紫外線吸収剤、および無機系紫外線遮蔽剤を含む。紫外線遮蔽剤（v）を用いる場合は顔料を必須とし、紫外線吸収剤および無機系紫外線遮蔽剤は顔料と併用して用いられることが好ましい。紫外線遮蔽剤（v）を含ませることによって、ポリ塩化ビニル系樹脂層自体を紫外線バリア層として機能させることができる。以下、紫外線遮蔽剤（v）を含む場合のポリ塩化ビニル系樹脂層を紫外線バリア層と記載する場合がある。
【００９４】
顔料としては、カーボンブラック、ホワイトカーボン；フタロシアニン系、イソインドリノン系、ペリレン系、アゾ系、縮合アゾ系、キナクリドン系、アンスラキノン系、アニリンブラック系、トリフェニルメタン系、ジオキサジン系、酸化チタン系、酸化鉄系、酸化クロム系、クロム酸鉛系、スピネル型焼成系、ジケトピロロピロール系、酸化マンガン−酸化ビスマス複合塩系、酸化マンガン−イットリウム複合塩系、酸化鉄−酸化クロム複合塩系などの顔料が挙げられる。顔料は、１種または複数種の組み合わせで用いられてよい。
【００９５】
顔料の含量は、所望の紫外線透過性能を得られるよう、紫外線バリア層の厚みに応じて適宜調整されるが、紫外線バリア層を構成する樹脂組成物（１００重量％）中、たとえば１重量％以上１０重量％以下、好ましくは２重量％以上５重量％以下であってよい。顔料の含量が上記下限値以上であることは、所望の紫外線透過率を達成するために必要な層厚寸法の肥大化を抑制する効果、ならびに、ポリ塩化ビニル系樹脂シートの機械的特性の低下を抑制する効果を良好に得る点で好ましく、上記上限値以下であることは、使用量に対する当該効果を効率的に得る点および加工性の点で好ましい。
【００９６】
紫外線吸収剤としては、フェニルサレシレ−ト、ｐ−ｔｅｒｔ−ブチルフェニルサリシレ−ト、ｐ−オクチルフェニルサリシレ−トなどのサリチル酸系；２，４−ギヒドロキシベンゾフェノン、２−ヒドロキシ−４−メトキシベンゾフェノンなどのベンゾフェノン系；２−（２’−ヒドロキシ−５−メチルフェニル）ベンゾトリアゾ−ル、２−（２’−ヒドロキシ−５−ｔｅｒｔ−ブチルフェニル）ベンゾトリアゾ−ル、２−（２’−ヒドロキシ−３’−ｔｅｒｔ−ブチル−５’−メチルフェニル）−５−クロロベンゾトリアゾールなどのベンゾトリアゾ−ル系；２−エチルへキシル−２−シアノ−３，３’−ジフェニルアクリレ−ト、エチル−２−シアノ−３，３’−ジフェニルアクリレ−トなどのシアノアクリレ−ト系の有機系紫外線吸収剤が挙げられる。紫外線吸収剤は、１種または複数種の組み合わせで用いられてよい。
【００９７】
紫外線吸収剤の含量は、所望の紫外線透過性能を得られるよう、紫外線バリア層の厚みに応じて適宜調整されるが、紫外線バリア層を構成する樹脂組成物（１００重量％）中、たとえば０．０５重量％以上０．６重量％以下、好ましくは０．１重量％以上０．６重量％以下であってよい。紫外線吸収剤の含量が上記下限値以上であることは、所望の紫外線透過率を達成するために必要な層厚寸法の肥大化を抑制する効果、ならびに、ポリ塩化ビニル系樹脂シートの機械的特性の低下を抑制する効果を良好に得る点で好ましく、上記上限値以下であることは、使用量に対する当該効果を効率的に得る点、およびブリードまたはブルームの発生を防止する点で好ましい。
【００９８】
無機系紫外線遮蔽剤としては、酸化亜鉛、酸化チタン、炭酸カルシウム、酸化セリウム、シリカ、水酸化アルミニウム、水酸化マグネシウム、水酸化カルシウム、ゼオライト、グラファイトなどが挙げられる。無機充填剤としては、１種または複数種の組み合わせで用いられてよい。
【００９９】
特に、熱可塑性エラストマー（ii）としてエチレン−酢酸ビニル−一酸化炭素共重合体を用いた場合は、エチレン−酢酸ビニル−一酸化炭素共重合体の脱酢酸による分解を防止し引張伸びを良好に保つ観点から、紫外線遮蔽剤を用いることが特に有用である。
【０１００】
［１−７．無機充填剤（vi）］
無機充填剤（vi）としては、上述した無機系紫外線遮蔽剤と、紫外線遮蔽効果のない無機物との両方を含む。たとえば、炭酸カルシウム、酸化カルシウム、水酸化カルシウム、水酸化亜鉛、炭酸亜鉛、硫化亜鉛、酸化マグネシウム、水酸化マグネシウム、炭酸マグネシウム、酸化アルミニウム、水酸化アルミニウムなどの金属酸化物または金属水酸化物；アルミナけい酸ナトリウム、ハイドロカルマイト、けい酸アルミニウム、けい酸マグネシウム、けい酸カルシウム、ゼオライト等のけい酸金属塩；活性白土、タルク、クレイ、ベンガラ、アスベスト、三酸化アンチモン、シリカ、ガラスビーズ、マイカ、セリサイト、ガラスフレーク、アスベスト、ウオラストナイト、チタン酸カリウム、ＰＭＦ、石膏繊維、ゾノライト、ＭＯＳ、ガラス繊維、炭素繊維などが挙げられる。無機充填剤は、単独で用いられてもよいし、２種類以上が併用されてもよい。
【０１０１】
無機充填剤（vi）の含有量（上述の無機系紫外線遮蔽剤と、紫外線遮蔽効果のない無機物との合計量）は、ポリ塩化ビニル系樹脂組成物（１００重量％）中、たとえば２重量％以上８０重量％以下、好ましくは５重量％以上５０重量％以下、より好ましくは８重量％以上３０重量％以下であってよい。無機充填剤（vi）の含有量が上記下限値以上であることは、ポリ塩化ビニル系樹脂シートの強度向上の点で好ましく、さらに、無機充填剤（vi）が上述の無機系紫外線遮蔽剤（ｖ）にも該当する場合は、紫外線バリア性を向上させてポリ塩化ビニル系樹脂シートの耐候性をより良好に得る点で好ましい。また、無機充填剤（vi）の含有量が上記上限値以下であることは、強度および伸びを良好に得る点で好ましい。
【０１０２】
［１−８．その他］
なお、本発明におけるポリ塩化ビニル系樹脂組成物には上述した成分の他、滑剤、加工助剤、安定剤、安定化助剤、光安定剤、および酸化防止剤などが含まれてもよい。
【０１０３】
滑剤としては、たとえば、ステアリン酸等の脂肪酸類；脂肪酸エステル類；オレフィンワックス類等が挙げられる。これらの滑剤は、単独で用いられてもよいし、２種類以上が併用されてもよい。
【０１０４】
加工助剤としては、たとえば、メチル（メタ）アクリレート、エチル（メタ）アクリレート、ブチル（メタ）アクリレート等の（メタ）アクリレート系モノマーの単独重合体もしくは共重合体；上記（メタ）アクリレート系モノマーとスチレン、ビニルトルエン、アクリロニトリル等のビニル系モノマーとの共重合体等が挙げられる。これらの加工助剤は、単独で用いられてもよいし、２種類以上が併用されてもよい。
【０１０５】
安定剤としては、たとえば、ジブチル錫マレート、ジオクチル錫ラウレート等の有機錫系安定剤；鉛白、塩基性亜硫酸鉛、二塩基性亜硫酸鉛、三塩基性硫酸鉛、二塩基性亜燐酸鉛、シリカゲル共沈硅酸鉛、ステアリン酸鉛、安息香酸鉛、二塩基性ステアリン酸鉛、ナフテン酸鉛等の鉛系安定剤；ステアリン酸カルシウム、ステアリン酸バリウム、ステアリン酸亜鉛等の金属石鹸系安定剤などが挙げられる。これらの安定剤は、単独で用いられてもよいし、２種類以上が併用されてもよい。
【０１０６】
安定化助剤としては、たとえば、リン酸エステル等が挙げられる。これらの安定化助剤は、単独で用いられてもよいし、２種類以上が併用されてもよい。
【０１０７】
光安定剤としては、たとえば、ヒンダードアミン系光安定剤等が挙げられる。これらの光安定剤は、単独で用いられてもよいし、２種類以上が併用されてもよい。
【０１０８】
本発明のポリ塩化ビニル系樹脂組成物は、長期耐性を良好に確保する観点から、上述した高分子可塑剤（iv）以外の可塑剤を実質的に含まないことが好ましい。含まないことが好ましい可塑剤としては、フタル酸エステル系可塑剤、アジピン酸エステル系可塑剤、リン酸エステル系可塑剤、エポキシ化植物油系可塑剤、テトラヒドロフタル酸系可塑剤、アゼライン酸系可塑剤、セバチン酸系可塑剤、ステアリン酸系可塑剤、クエン酸系可塑剤、トリメリット酸系可塑剤、ピロメリット酸系可塑剤、ビフェニレンポリカルボン酸系可塑剤、エポキシ化植物油系可塑剤などが挙げられるが、このうち、特に、分子量５００以上の可塑剤（トリメリット酸系可塑剤およびエポキシ化植物油系可塑剤など）を除く低分子可塑剤は、抜けまたは移行が起こりやすいため、実質的に含まないことがより好ましい。実質的に含まないとは、完全に排除されることつまり全く含まない（含量が０重量％）ことが好ましいが、上述の本発明の長期耐久性を損なわない程度の極微量（たとえば、ポリ塩化ビニル系樹脂組成物１００重量％中、０重量％超４量％以下、好ましくは３重量％以下）が混入している態様も許容する。
【０１０９】
［２．ポリ塩化ビニル系樹脂シート］
本発明のポリ塩化ビニル樹脂シートは、上述のポリ塩化ビニル系樹脂組成物から成形することができる。ポリ塩化ビニル系樹脂シートは、柔軟性が求められるとともに、使用時または保存時に自然環境（光、温度、水分などによる負荷）に晒されうるシートであればよい。たとえば、施工シートおよび役物などの施工資材（好ましくは防水シートおよび防水などの防水資材）；合皮生地、エナメル生地、化粧シートなどの生地材が挙げられる。
【０１１０】
［２−１．物性］
本発明のポリ塩化ビニル系樹脂シートは、下記の長期耐久性を有する。以下において、熱劣化試験の条件は、１２０℃である。
【０１１１】
熱劣化試験で促進劣化された場合の２４０時間における引張破断伸び（２００ｍｍ／分）は１５０％以上であり、好ましくは２００％以上である。これによって、劣化後においても割れ耐性が良好となる。
【０１１２】
なお、劣化後の割れ耐性が良好であるため、劣化条件に供される前の引張破断伸び（２００ｍｍ／分）は特に限定されないが、たとえば２５０％以上、好ましくは３００％以上であってよい。引張破断伸びの範囲内の上限は特に限定されないが、変形追従性などを考慮するとたとえば１０００％であってよい。
なお、引張破断伸びは、ＪＩＳ  Ｋ６２５１に準拠したダンベル８号形試験片を用い、試験室の標準温度及び標準湿度に従って、湿度を調節した環境下での状態調節を行った後、破断時伸びを測定して得られる。より具体的には、引張破断伸び（％）は、引張条件２００ｍｍ／分、初期つかみ間距離３０ｍｍ、２３℃の条件下、初期つかみ間距離に対するつかみ間距離の増加量の割合（％）として得てよい。なお、成形後のシートが強化繊維（後述）を含む場合は、強化繊維破断時の伸びではなく、強化繊維破断後も樹脂部分が伸び続け、当該樹脂部分が破断したときの伸びを引張破断伸びとする。
【０１１３】
また、熱劣化試験で促進劣化された場合の２４０時間における重量保持率は、９０％以上、好ましくは９５％以上、さらに好ましくは９８％以上であってよい。熱劣化試験の条件は、１２０℃である。これによって、抜けやすい可塑剤に代表されるような機械的特性の急激な低下の原因が規制され、良好な割れ耐性および表面クラック耐性が得られる。
【０１１４】
さらに、本発明のポリ塩化ビニル系樹脂シートは、低温施工性、熱融、耐風圧、剛性および強度、ならびに耐衝撃性などを奏する各種物性を有していることが好ましい。
【０１１５】
低温施工性の観点からは、５℃での貯蔵弾性率が２×１０７Ｐａ以上５×１０８Ｐａ以下、好ましくは２×１０７Ｐａ以上４×１０８Ｐａ以下、より好ましくは２×１０７Ｐａ以上３×１０８Ｐａ以下であってもよい。貯蔵弾性率が上記下限値以上であることは、適度なコシによって施工性に優れる点で好ましく、上記上限値以下であることは、低温環境下でも適度な柔軟性によって施工性に優れる点で好ましい。
なお、貯蔵弾性率は、ＪＩＳ  Ｋ７２４４−４に準拠して得られる測定値である
【０１１６】
熱融着性の観点からは、熱融着（押し付け荷重２ｋｇ）後に常温に冷却した試験片を速度２００ｍｍ／分で剥離した場合の剥離荷重（ｍＮ）を当該試験片の幅（ｍｍ）で除して得られる剥離強度（ｍＮ／ｍｍ）が、２０００ｍＮ／ｍｍ以上、好ましくは３０００ｍＮ／ｍｍ以上であってよい。これによって、良好な接着性（熱融着強度）が得られる。
【０１１７】
耐風圧の観点からは、熱劣化試験で促進劣化された場合の２４０時間における引張強度が、１ＭＰａ以上、好ましくは３ＭＰａ以上、より好ましくは５ＭＰａ以上であってよい。これによって、台風などによる強風での負圧負荷による破断を防ぐことができる。
なお、引張強度は、ＪＩＳ  Ｋ６２５１に準拠したダンベル８号形試験片を用い、試験室の標準温度及び標準湿度に従って、湿度を調節した環境下での状態調節を行った後、破断時強度を測定して得られる。なお、成形後のシートが強化繊維（後述）を含む場合は、強化繊維破断時の伸びではなく、強化繊維破断後も樹脂部分が伸び続け、当該樹脂部分が破断したときの強度を引張強度とする。
【０１１８】
剛性および強度ならびに耐衝撃性の観点から、熱劣化試験で促進劣化された場合の２４０時間における常温（２３℃）での引張弾性率が、０．１ＭＰａ以上５００ＭＰａ以下、好ましくは２００ＭＰａ以下、より好ましくは１００ＭＰａ以下であってよい。
また、温度変動に対する施工安定性の観点から、劣化前の２３℃における引張弾性率と−２０℃における引張弾性率との差が１００倍以下であることが好ましい。
なお、引張弾性率は、ＪＩＳ  Ｋ６２５１に準拠したダンベル８号形試験片を用い、試験室の標準温度及び標準湿度に従って、湿度を調節した環境下での状態調節を行った後、弾性率を測定して得られる。より具体的には、引張速度２００ｍｍ／分、初期つかみ間距離３０ｍｍ、２３℃の条件下で、引張を行い、変位０．０２５ｍｍおよび０．１２５ｍｍの値を用いて引張弾性率を測定して得てよい。
【０１１９】
ポリ塩化ビニル系樹脂組成物は、紫外線遮蔽剤を含むことによって、シートとして形成された場合に紫外線バリア層を構成する。紫外線バリア層は、３００ｎｍ以上４００ｎｍ以下の紫外線透過率が５％以下、好ましくは２％以下、より好ましくは１％以下の紫外線バリア性を有することが好ましい。この場合、熱劣化後の物性が紫外線劣化後の物性と強く相関するため、上述のように、熱劣化後の物性が良好であることで、紫外線劣化後の物性も良好となる。この紫外線バリア性は、紫外線バリア層において、ポリ塩化ビニル系樹脂シートの総厚に対して２０％の肉厚で上述の紫外線透過率を達成するものであってよい。これによって、紫外線による劣化が紫外線バリア層の表面（つまり紫外線が入射する面）付近のみにとどまりポリ塩化ビニル系樹脂シートの大部分で劣化を免れるため、当該シート全体として紫外線劣化を抑制し良好な割れ耐性を得ることができる。したがって、ポリ塩化ビニル系樹脂シート全体としての機械的特性が良好に維持され、優れた耐久性が備わる。 
なお、上述のようにポリ塩化ビニル系樹脂層に紫外線遮蔽剤を含ませることで当該ポリ塩化ビニル系樹脂層自体を紫外線バリア層として機能させてもよいし、ポリ塩化ビニル系樹脂層の被覆層（後述）に紫外線遮蔽剤を含ませることで当該被覆層を紫外線バリア層として機能させてもよい。さらに、紫外線遮蔽剤は、ポリ塩化ビニル系樹脂層と被覆層とのいずれか一方のみに含まれてもよいし、両方に含まれてもよい。
【０１２０】
［２−２．層構成］
本発明のポリ塩化ビニル系樹脂シートは、本発明のポリ塩化ビニル系樹脂組成物の層（後述図１から図６におけるポリ塩化ビニル系樹脂層２００，２００ａ）を少なくとも含む。ポリ塩化ビニル系樹脂シートが施工資材である場合、施工時において溶剤溶着または熱溶着によって施工面に接着することができる。
【０１２１】
図１から図６に、便宜上、本発明のポリ塩化ビニル系樹脂シートが施工シートの一例の防水シートである場合を挙げ、その模式的断面図を示す。以下、図面に基づいて説明するが、以下の説明は、ポリ塩化ビニル系樹脂シートが防水シート以外のシートである場合にも同様に適用される。
【０１２２】
図１に示すポリ塩化ビニル系樹脂防水シート１００は、本発明のポリ塩化ビニル系樹脂組成物で構成されるポリ塩化ビニル系樹脂層２００のみで構成されている。
図２に示すポリ塩化ビニル系樹脂防水シート１００ａは、本発明のポリ塩化ビニル系樹脂組成物に強化繊維（後述）を含むポリ塩化ビニル系樹脂層２００ａのみで構成されている。ポリ塩化ビニル系樹脂層２００ａは、強化繊維を含む補強層２１０の少なくも一方の面に本発明のポリ塩化ビニル系樹脂組成物（強化繊維なし）の層２２０が積層された態様で構成されている。したがって、補強層２１０の一方の面に本発明の本発明のポリ塩化ビニル系樹脂組成物（強化繊維なし）の層２２０が積層され、他方の面に本発明の本発明のポリ塩化ビニル系樹脂組成物（強化繊維なし）の層２２０（図２の態様）または他の層（後述図６の態様）が積層されてよい。図２に示された態様では、補強層２１０の両方に本発明のポリ塩化ビニル系樹脂組成物（強化繊維なし）の層２２０が設けられている。この場合、本発明のポリ塩化ビニル系樹脂組成物（強化繊維なし）の層２２０の一方と他方とは、異なる組成のポリ塩化ビニル系樹脂組成物で構成されることで、それぞれ異なる機能を付してよい。一方のポリ塩化ビニル系樹脂組成物（強化繊維なし）の層２２０は、たとえば熱可塑性エラストマーを他方よりも多く含ませるなどにより、施工時において、施工面に溶剤溶着または熱溶着による接着層としてより適するように機能させることができる。さらにこの場合において、他方のポリ塩化ビニル系樹脂組成物（強化繊維なし）の層２２０は、紫外線遮蔽剤を含ませることにより、バリア層として機能させることができる。
【０１２３】
図３に示すポリ塩化ビニル系樹脂防水シート１００ｂは、ポリ塩化ビニル系樹脂層２００に、他の樹脂で構成される被覆層３１０が積層されている。被覆層３１０は、施工時における表側に位置する。図４に示すポリ塩化ビニル系樹脂防水シート１００ｃは、ポリ塩化ビニル系樹脂層２００に、被覆層３１０に加え、被覆層３１０とは反対側に、他の層として他の樹脂で構成される裏層３２０とが積層されている。裏層３２０は、施工面に接着させられるための、接着性樹脂で構成された接着層組成物であってもよいし、本発明のポリ塩化ビニル系樹脂組成物ではないポリ塩化ビニル系樹脂組成物（上述の可塑剤を含んでもよい）で構成された層であってもよいし、それらの積層であってもよい。図５に示すポリ塩化ビニル系樹脂防水シート１００ｄは、ポリ塩化ビニル系樹脂層２００ａに被覆層３１０が積層されている。図６に示すポリ塩化ビニル系樹脂防水シート１００ｅは、ポリ塩化ビニル系樹脂層２００ａに、他の層として他の樹脂で構成される裏層３２０が積層されている。図示された態様では、補強層２１０の一方の面に本発明のポリ塩化ビニル系樹脂組成物（強化繊維なし）の層２２０が設けられ、他方の面に裏層３２０が積層されている。
これらの態様において、被覆層３１０および裏層３２０は、上述の物性を損なわないように積層される。
【０１２４】
なお、図示された態様の他、ポリ塩化ビニル系樹脂層２００に他の樹脂で構成される内部層が内在していてもよい。また、被覆層３１０、裏層３２０および内部層は、単層であってもよいし、複層であってもよい。
【０１２５】
ポリ塩化ビニル系樹脂防水シート１００におけるポリ塩化ビニル系樹脂層２００、ポリ塩化ビニル系樹脂防水シート１００ａにおける他方のポリ塩化ビニル系樹脂組成物（強化繊維なし）の層２２０、ポリ塩化ビニル系樹脂防水シート１００ｂ，１００ｃ,１００ｄにおける被覆層３１０は、紫外線遮蔽剤を含有することで、紫外線バリア層として機能させることもできる。
【０１２６】
本発明のポリ塩化ビニル系樹脂防水シート１００，１００ａ，〜，１００ｅのように、上述のポリ塩化ビニル系樹脂層２００，２００ａと他の層（上述の例では、被覆層３１０、裏層３２０、および内部層）との積層体として構成される場合、当該他の層が占める厚みの合計は、上記の物性（特に引張破断伸び）を損なわないようにする観点から、ポリ塩化ビニル系樹脂防水シート１００，１００ａ，〜，１００ｅ全体の厚みのたとえば２０％以下であることが好ましい。他の層によって付加されうる特性（たとえば紫外線バリア性など）を確保しやすくする観点から、当該他の層が占める厚みの合計は、１％以上であることが好ましい。
【０１２７】
［２−３．ポリ塩化ビニル系樹脂層］
ポリ塩化ビニル系樹脂層２００，２００ａは、上述のポリ塩化ビニル系樹脂組成物の成形物を含んで構成される。
【０１２８】
［２−３−１．強化繊維］
ポリ塩化ビニル系樹脂層は、強化繊維を含んでよい。強化繊維を含むポリ塩化ビニル系樹脂層２００ａでは、ポリ塩化ビニル系樹脂層が強化繊維で強化されている。強化繊維を含む層である補強層２１０では、強化繊維にポリ塩化ビニル系樹脂組成物が含浸されていてもよいし、含浸されていなくてもよい。強化繊維を含むことによって、ポリ塩化ビニル系樹脂シートの強度および寸法安定性の向上効果が得られる。特に、総厚が薄膜化されたポリ塩化ビニル系樹脂シートの強度を確保する場合に有用である。
【０１２９】
強化繊維の形態としては特に限定されず、織布及び不織布を問わない。たとえば、トウ、クロス、チョップドファイバー、連続繊維などの繊維の方向を一方向に引き揃えた形態；連続繊維を経緯にして織物とした形態；トウの方向を一方向に引き揃え横糸補助糸で保持した形態；繊維の方向を一方向に引き揃えた複数の繊維シートを、それぞれ繊維の方向が異なるように重ね補助糸でステッチして留めたマルチアキシャルワープニットの形態；および、繊維の不織布の形態などが挙げられる。
【０１３０】
繊維は、ＰＡＮ (ポリアクリロニトリル) 系炭素繊維およびピッチ系炭素繊維などの炭素繊維；スチール繊維などの金属繊維；ガラス繊維、セラミックス繊維、ボロン繊維などの無機繊維；ならびに、アラミド、ポリエステル、ポリエチレン、ナイロン、ビニロン、ポリアセタール、ポリパラフェニレンベンズオキサゾール、高強度ポリプロピレンなどの有機繊維；ケナフ、麻などの天然繊維が挙げられる。これらの繊維は、単独または複数種の組み合わせで使用されてよい。
【０１３１】
上述の繊維の中でも、伸びが良好で繰り返し荷重に対して強いことから、ポリエステルクロスが特に好ましい。
【０１３２】
［２−３−２．厚み］
ポリ塩化ビニル系樹脂層２００，２００ａの厚みは、低温柔軟性を確保しやすくする観点、または、当該観点とともに、良好な溶剤溶着性または熱融着性を得やすくする観点から、ポリ塩化ビニル系樹脂シートの総厚の８０％以上であることが好ましい。
【０１３３】
［２−４．被覆層］
図３から図５に示したようにポリ塩化ビニル系樹脂防水シート１００ｂ，１００ｃ，１００ｄが被覆層３１０を有する場合において、被覆層３１０が紫外線遮蔽剤を含む場合、被覆層３１０を構成する樹脂組成物中に含ませることができる紫外線遮蔽剤の具体例としては、上述のポリ塩化ビニル系樹脂組成物に含んでよい紫外線遮蔽剤として述べたものが挙げられる。被覆層３１０を構成する樹脂組成物中の紫外線遮蔽剤の含量は、上述のポリ塩化ビニル系樹脂組成物に含んでよい量と同様である。
【０１３４】
また、被覆層３１０には上述した無機充填材を含ませることもできる。無機充填材の具体例としては、上述のポリ塩化ビニル系樹脂組成物に含んでよい無機充填材として述べたものが挙げられる。被覆層３１０を構成する樹脂組成物中の無機充填材の含量は、上述のポリ塩化ビニル系樹脂組成物中に含んでよい量と同様である。
【０１３５】
被覆層３１０を構成する樹脂組成物は、（メタ）アクリル系樹脂およびポリ塩化ビニル系樹脂からなる群から選ばれる樹脂を含んでよい。
【０１３６】
（メタ）アクリル系樹脂としては、（メタ）アクリル酸、（メタ）アクリル酸メチル、（メタ）アクリル酸エチル、（メタ）アクリル酸ブチルからなる群から選ばれる（メタ）アクリル酸系モノマー成分で構成される単独重合体または共重合体であってよい。あるいは、（メタ）アクリル系樹脂は、上記の（メタ）アクリル酸系モノマーの単独重合体または共重合体を主鎖として、（メタ）アクリル系モノマー以外のモノマー（以下、その他のモノマーと記載する。）の重合体側鎖が導入されているグラフト共重合体であってもよい。その他のモノマーとしては、スチレン、アクリロニトリル、塩化ビニル、酢酸ビニルなどが挙げられる。これらの（メタ）アクリル系樹脂は、１種または複数種のブレンドで用いられてよい。その他のモノマーの重合体側鎖は、柔軟性等を考慮して、（メタ）アクリル酸系モノマーの単独重合体または共重合体（主鎖）１００重量部に対してたとえば６０重量部以下であってよい。
【０１３７】
被覆層３１０の柔軟性をより好ましく得る観点からは、（メタ）アクリル系樹脂は、塩素を含むモノマー（たとえば塩化ビニルモノマー）成分を共重合成分として実質的に含んでいないことが好ましい。塩素を含むモノマー成分を共重合成分として実質的に含んでいないとは、塩素を含むモノマー成分を全く含まない（含量が０重量部）態様に加え、柔軟性を損なわない程度に微量（たとえば、（メタ）アクリル酸系モノマーの単独重合体または共重合体１００重量部に対して０重量部超、１重量部以下、好ましくは０．５重量部以下）共重合している態様も許容する。したがって、（メタ）アクリル系樹脂は、好ましくは、（メタ）アクリル酸系モノマー成分で構成される単独重合体および共重合体、ならびに、当該単独重合体および共重合体を主鎖として、スチレン、アクリロニトリルおよび酢酸ビニルからなる群から選ばれる他のモノマーの重合体がグラフト側鎖として導入されているグラフト共重合体である。この場合も、（メタ）アクリル系樹脂は、１種または複数種のブレンドで用いられてよい。
【０１３８】
ポリ塩化ビニル系樹脂としては、ポリ塩化ビニル、塩素化ポリ塩化ビニル、ポリ塩化ビニリデン、塩素化ポリエチレン、塩化ビニル−酢酸ビニル共重合体、塩化ビニル−エチレン共重合体、塩化ビニル−プロピレン共重合体、塩化ビニル−スチレン共重合体、塩化ビニル−イソブチレン共重合体、塩化ビニル−塩化ビニリデン共重合体、塩化ビニル−スチレン−無水マレイン酸三元共重合体、塩化ビニル−スチレン−アクリロニトリル共重合体、塩化ビニル−ブタジエン共重合体、塩化ビニル−イソプレン共重合体、塩化ビニル−塩素化プロピレン共重合体、塩化ビニル−塩化ビニリデン−酢酸ビニル三元共重合体、塩化ビニル−マレイン酸エステル共重合体、塩化ビニル−（メタ）アクリル酸エステル共重合体、塩化ビニル−アクリロニトリル共重合体、塩化ビニル−各種ビニルエーテル共重合体などが挙げられる。
【０１３９】
ポリ塩化ビニル系樹脂は、塊状重合、溶液重合、懸濁重合、乳化重合などいずれの重合法で得られたものであってもよい。
ポリ塩化ビニル系樹脂が共重合体である場合、共重合体の態様としては限定されず、ランダム共重合、交互共重合、ブロック共重合、およびグラフト共重合を問わない。
上記のポリ塩化ビニル系樹脂は、１種または複数種のブレンドで用いられてよい。
【０１４０】
とくにポリ塩化ビニル系樹脂がグラフト共重合の態様である場合、ポリ塩化ビニル系樹脂は、上述のポリ塩化ビニル系樹脂組成物の成分として記載したグラフト塩化ビニル系樹脂（i）と同様のものが挙げられる。
【０１４１】
また、ポリ塩化ビニル系樹脂組成物層と同様に、被覆層３１０には可塑剤を実質的に含まないことが好ましい。これによって、可塑剤の抜けによる機械的特性の低下を抑制することができる。
【０１４２】
［２−５．総厚］
ポリ塩化ビニル系樹脂防水シート１００，１００ａ，〜，１００ｅ全体の厚みは、たとえば１．０ｍｍ以上５．０ｍｍ以下であってよい。上記下限値以上であることは、ポリ塩化ビニル系樹脂層による柔軟性を確保しやすくし且つ強度を確保する観点、または当該観点とともに良好な溶剤溶着性または熱融着性を得やすくする観点で好ましく、上記上限値以下であることは、ポリ塩化ビニル系樹脂防水シート１００，１００ａ，〜，１００ｅの重量を最小限にして良好な施工性を得る観点から好ましい。これらの特性をより良好に得る観点から、ポリ塩化ビニル系樹脂防水シート１００，１００ａ，〜，１００ｅの厚みは、好ましくは１．０ｍｍ以上３．０ｍｍ以下、より好ましくは１．０ｍｍ以上２．０ｍｍ以下、さらに好ましくは１．０ｍｍ以上１．５ｍｍ以下、さらに一層好ましくは１．０ｍｍ以上１．３ｍｍ以下であってよい。
【０１４３】
［２−６．製造］
本本発明のポリ塩化ビニル系樹脂シートへの成形法は、当業者が容易に選択することができる。たとえばポリ塩化ビニル系樹脂防水シートは、カレンダー法または押出法などによってシート成形することで得ることができる。ポリ塩化ビニル系樹脂防水シートが複層構造である場合、それぞれの層を構成する樹脂組成物を調製した後、たとえば、ポリ塩化ビニル系樹脂組成物をカレンダー法、押出法などによってシート成形し、他の層を構成する樹脂組成物をカレンダー法により積層して一体化してもよいし、それぞれの樹脂組成物を予め個別にカレンダー法または押出法によりシート成形し、その後、ラミネート法などの積層方法で積層一体化してもよい。また、それぞれの樹脂組成物を共押出によって多層化してもよい。ポリ塩化ビニル系樹脂防水役物は、プレス成形などによって、出隅入隅などの屈曲形状または角形状に合わせて成形されてよい。屈曲形状または角形状に対応する部分は、防水シートと接合部分よりも厚肉に形成されてよい。
【０１４４】
［２−７．使用］
本発明のポリ塩化ビニル系樹脂シートは、長期使用に付される用途で用いられる。
たとえば、屋外のように熱および／または紫外線に曝露される環境で用いられる施工資材である場合に有用である。本発明のポリ塩化ビニル系樹脂シートが施工シートである場合、その施工においては、熱融着または溶剤溶着が行われる。具体的には、施工面の被覆において、接着剤を裏面に塗布して施工面に貼り付けてもよいし、溶剤で裏面を溶解させて溶剤溶着により施工面に貼り付けてもよいし、専用金具および電磁誘導加熱機の組み合わせまたは温風溶接機を用いて熱融着により施工面に固定してもよい。シート同士の接合においては、溶剤溶着または熱融着を行うことができる。本発明の塩化ビニル系樹脂組成物は、長期耐候性によって、施工面に対する再施工の回数を低減することができる。したがって、特に専用金具を使用して施工する場合、長期的には、再施工の都度必要となる専用金具の打ち込み箇所の増加を抑えることができる。
また、本発明の塩化ビニル系樹脂シートが生地材である場合は、たとえば基布の表面に積層された態様で、鞄、靴、服、家具などに加工されてよい。
【実施例】
【０１４５】
以下、実施例を挙げ、本発明をさらに詳細に説明するが、本発明は以下の発明に限定されるものではない。
実施例１から実施例１０、および比較例１において、以下のようにポリ塩化ビニル系樹脂組成物（ａ）およびポリ塩化ビニル系樹脂シート（ｂ）を製造した。ポリ塩化ビニル系樹脂組成物（ａ）の配合を表１および表３に、およびポリ塩化ビニル系樹脂シート（ｂ）の長期耐性試験結果などを表２および表４に示す。
【０１４６】
［実施例１］
＜ポリ塩化ビニル系樹脂組成物（ａ）の製造＞
（メタ）アクリルグラフト塩化ビニル系樹脂（i-1）として、アクリルグラフト塩化ビニル系樹脂（ＰＶＣ−ＡＧ４０、積水化学社製、４０重量％のアクリル系共重合体と、６０重量％の塩化ビニルモノマーとのグラフト重合体、平均重合度６４０）と、熱可塑性エラストマー（ii）としてエチレン−アクリル酸ｎ−ブチル−一酸化炭素共重合体（エルバロイＨＰ４４１、デュポン社製）および塩素化ポリエチレン（タイリン６０００、ダウ・ケミカル社製）と、（メタ）アクリル系粒子（iii）としてアクリルゴム（ＫＭ３５７Ｐ、ダウ・ケミカル社製）と、高分子系可塑剤（iv）として（ＰＮ−４４６、ＡＤＥＫＡ社製、粘度５０００ｍＰａ・ｓ／２５℃）と、紫外線遮蔽剤（v）として、紫外線吸収剤２−（２’−ヒドロキシ−３’−ｔｅｒｔ−ブチル−５’−メチルフェニル）−５−クロロベンゾトリアゾール（Ｖｉｏｓｏｒｂ５５０、共同薬品社製）および顔料（カーボンブラックと酸化チタンとを含む混合物）と、無機充填剤（vi）として炭酸カルシウムと、酸化防止剤としてフェノール系酸化防止剤  （Ｓｏｎｎｏｘ１０１０）と、スズ安定剤（ＴＶＳ＃ＫＫ６４７６、日東化成社製）と、滑剤（ｗａｘ−ＯＰ、クラリアントケミカルズ社製）とを、下記の表１に示す配合量で混合して、ポリ塩化ビニル系樹脂組成物（ａ）を得た。
【０１４７】
＜ポリ塩化ビニル系樹脂シート（ｂ）の製造＞
得られたポリ塩化ビニル系樹脂組成物（ａ）を、異方向２軸コニカル押出機を用いて押出成型し、図１に相当する層構成の総厚１．２ｍｍのポリ塩化ビニル系樹脂シート（ｂ）を得た。
【０１４８】
＜紫外線透過率測定＞
得られたポリ塩化ビニル系樹脂シート（ｂ）の総厚の２０％の厚みのサンプルシートを用意し、分光光度計（島津製作所製、ＵＶ−2600）にて、このサンプルシートの３００ｎｍ以上４００ｎｍ以下の紫外線透過率を測定した。紫外線透過率が５％以下である場合を○と判定した。
【０１４９】
＜長期耐性試験＞
得られたポリ塩化ビニル系樹脂シート（ｂ）をカットし、メタルウェザー試験用サンプル（縦１００ｍｍ、横１００ｍｍ）として用いた。
ポリ塩化ビニル系樹脂シート（ｂ）を、１２０℃のオーブンで２４０時間加熱し、熱劣化後における引張破断伸び（万能試験機：島津製作所社製ＡＧＳ−Ｈ、引張条件：２００ｍｍ／分、初期つかみ間距離：３０ｍｍ）を測定した。
【０１５０】
測定の結果を表２に示す。表２では、劣化後の引張破断伸びが１５０％以上の場合を○、１５０％未満の場合を×と判定した（後述の表４においても同様）。
【０１５１】
［実施例２］
ポリ塩化ビニル系樹脂組成物（ａ）の製造において、熱可塑性エラストマー（ii）のエチレン−アクリル酸ｎ−ブチル−一酸化炭素共重合体の添加量を表１のとおりに変更し、高分子系可塑剤（iv）を添加せず、かつ、ポリ塩化ビニル系樹脂組成物（ｂ）の製造において総厚を表２のとおりに変更したことを除き、実施例１と同様にして、ポリ塩化ビニル系樹脂組成物（ａ）および図１に相当する層構成のポリ塩化ビニル系樹脂シート（ｂ）を得て、長期耐性試験および紫外線透過率測定を行った。
【０１５２】
［実施例３］
ポリ塩化ビニル系樹脂組成物（ａ）の製造において、（メタ）アクリルグラフト塩化ビニル系樹脂（i-1）の代わりにエチレン−酢酸ビニルグラフト塩化ビニル系樹脂（i-2）としてＰＶＣ−ＴＧ樹脂（積水化学社製ＰＶＣ  ＴＧ−４０、エチレン−酢酸４０重量％、ポリ塩化ビニル６０重量％、平均重合度６５０）を用い、（メタ）アクリル系粒子（iii）を添加せず、かつ、ポリ塩化ビニル系樹脂組成物（ｂ）の製造において総厚を表２のとおりに変更したことを除き、実施例２と同様にして、ポリ塩化ビニル系樹脂組成物（ａ）および図１に相当する層構成のポリ塩化ビニル系樹脂シート（ｂ）を得て、長期耐性試験および紫外線透過率測定を行った。
【０１５３】
［実施例４］
ポリ塩化ビニル系樹脂組成物（ａ）の製造において、熱可塑性エラストマー（ii）のうちエチレン−アクリル酸ｎ−ブチル−一酸化炭素共重合体の代わりにエチレン−酢酸ビニル−一酸化炭素共重合体を用い、高分子系可塑剤（iv）、紫外線吸収剤および酸化防止剤を添加しなかったことを除き、実施例１と同様にして、ポリ塩化ビニル系樹脂組成物（ａ）および図１に相当する層構成のポリ塩化ビニル系樹脂シート（ｂ）を得て、長期耐性試験および紫外線透過率測定を行った。
【０１５４】
［実施例５］
ポリ塩化ビニル系樹脂シート（ｂ）の製造において、強化繊維としてポリエステルクロス（ＥＳＷ３３１３０、倉敷紡績社製）を用い、総厚を表２のとおりに変更したことを除き、実施例３と同様にポリ塩化ビニル系樹脂組成物（ａ）および図２に相当する層構成のポリ塩化ビニル系樹脂シート（ｂ）を得て、長期耐性試験および紫外線透過率測定を行った。
【０１５５】
［実施例６］
ポリ塩化ビニル系樹脂組成物（ａ）の製造において、熱可塑性エラストマー（ii）としての塩素化ポリエチレンおよび無機充填剤（vi）としての炭酸カルシウムの添加量を表１に記載のとおりに変更し、アクリル系粒子（iii）、高分子可塑剤（iv）および紫外線吸収剤（v）を添加しなかったことを除き、実施例１と同様にして、ポリ塩化ビニル系樹脂組成物（ａ）および図１に相当する層構成のポリ塩化ビニル系樹脂シート（ｂ）を得て、長期耐性試験および紫外線透過率測定を行った。
【０１５６】
［実施例７］
ポリ塩化ビニル系樹脂組成物（ａ）の製造において、無機充填剤（vi）としての炭酸カルシウムの添加量を表３に記載のとおりに変更し、ポリ塩化ビニル系樹脂組成物（ｂ）の製造において総厚を表４のとおりに変更したことを除き、実施例６と同様にして、ポリ塩化ビニル系樹脂組成物（ａ）および図１に相当する層構成のポリ塩化ビニル系樹脂シート（ｂ）を得て、長期耐性試験および紫外線透過率測定を行った。
【０１５７】
［実施例８］
ポリ塩化ビニル系樹脂組成物（ａ）の製造において、アクリル系粒子（iii）を表３に示す量で添加し、ポリ塩化ビニル系樹脂組成物（ｂ）の製造において総厚を表４のとおりに変更したことを除き、実施例７と同様にして、ポリ塩化ビニル系樹脂組成物（ａ）および図１に相当する層構成のポリ塩化ビニル系樹脂シート（ｂ）を得て、長期耐性試験および紫外線透過率測定を行った。
【０１５８】
［実施例９］
ポリ塩化ビニル系樹脂組成物（ａ）の製造において、顔料の添加量を表３のとおりに変更し、ポリ塩化ビニル系樹脂組成物（ｂ）の製造において総厚を表４のとおりに変更したことを除き、実施例７と同様にして、ポリ塩化ビニル系樹脂組成物（ａ）および図１に相当する層構成のポリ塩化ビニル系樹脂シート（ｂ）を得て、長期耐性試験および紫外線透過率測定を行った。
【０１５９】
［実施例１０］
ポリ塩化ビニル系樹脂組成物（ａ）の製造において、無機充填剤（vi）としての炭酸カルシウムの添加量を表３に記載のとおりに変更し、ポリ塩化ビニル系樹脂組成物（ｂ）の製造において総厚を表４のとおりに変更したことを除き、実施例９と同様にして、ポリ塩化ビニル系樹脂組成物（ａ）および図１に相当する層構成のポリ塩化ビニル系樹脂シート（ｂ）を得て、長期耐性試験および紫外線透過率測定を行った。
【０１６０】
［比較例１］
ポリ塩化ビニル系樹脂組成物（ａ）の製造において、アクリルグラフト共重合体（i-1）の代わりに（非グラフト）ストレート塩化ビニル系樹脂ＴＳ１３００Ｓ（積水化学工業社製）を用い、熱可塑性エラストマー（ii）および（メタ）アクリル系粒子（iii）を添加せず、高分子系可塑剤（iv）の代わりに表３に示す量の低分子可塑剤ＤＯＰ（フタル酸ビス（２−エチルヘキシル））を添加したことを除き、かつ、ポリ塩化ビニル系樹脂シート（ｂ）の製造において、強化繊維としてポリエステルクロス（ＥＳＷ３３１３０、倉敷紡績社製）を用いたことを除き、実施例１と同様にして、ポリ塩化ビニル系樹脂組成物（ａ）および図２に相当する層構成のポリ塩化ビニル系樹脂シート（ｂ）を得て、長期耐性試験および紫外線透過率測定を行った。
【０１６１】
【表１】
2017132999.tif 000002
【表２】
2017132999.tif 000003
【０１６２】
【表３】
2017132999.tif 000004
【０１６３】
【表４】
2017132999.tif 000005
【０１６４】
本発明の好ましい実施形態は上記の通りであるが、本発明はそれらのみに限定されるものではなく、本発明の趣旨から逸脱することのない様々な実施形態が他になされる。
【産業上の利用可能性】
【０１６５】
本発明は、屋内および屋外を問わず使用時または保存時に自然環境（光、温度、水分などによる負荷）に晒されうるシートに利用される。たとえば、施工シートおよび役物などの施工資材（好ましくは防水シートおよび防水役物などの防水資材）；合皮生地、エナメル生地、化粧シートなどの生地材に利用されてよい。
【符号の説明】
【０１６６】
１００，１００ａ，１００ｂ，１００ｃ，１００ｄ，１００ｅ…ポリ塩化ビニル系樹脂防水シート（ポリ塩化ビニル系樹脂シート）
２００，２００ａ…ポリ塩化ビニル系樹脂層
２１０…補強層
２２０…ポリ塩化ビニル系樹脂組成物（強化繊維なし）の層
３１０…被覆層
３２０…裏層
【図１】
2017132999.tif 000006
【図２】
2017132999.tif 000007
【図３】
2017132999.tif 000008
【図４】
2017132999.tif 000009
【図５】
2017132999.tif 000010
【図６】
2017132999.tif 000011